(57)【要約】  本発明は、フレキシブルな研磨面を有するフレキシブルで平らな基材に関し、該基材は、熱硬化性樹脂の少なくとも１種の初期縮合物９９．９８５〜２０質量％、バイオポリマー、会合性増粘剤及び／又は全合成増粘剤からなる群から選択される高分子増粘剤０．００５〜１０質量％、硬化剤０．０１〜１０質量％、表面活性物質もしくは界面活性剤０〜１０質量％、 活性成分及び作用物質０〜１５質量％及び水０〜７５質量％からの縮合生成物を含有する混合物を、コーティングされていない基材を基準として０．１〜９０質量％含有し、その際に、該混合物が、ポリアクリラート、ポリメタクリラート、ポリアクリロニトリル、アクリル酸エステルとアクリロニトリルの、スチレンとアクリロニトリルの、アクリル酸エステルとスチレンとアクリロニトリルの、アクリロニトリルとブタジエンとスチレンのコポリマー、ポリウレタン、メラミン−ホルムアルデヒド樹脂、フェノール−ホルムアルデヒド樹脂、尿素−ホルムアルデヒド樹脂、メラミン−尿素−ホルムアルデヒド樹脂、メラミン−尿素−フェノール−ホルムアルデヒド樹脂、尿素−グリオキサール樹脂又はそれらの混合物の群からの１種以上のバインダーを１０〜７０質量％含有する。【特許請求の範囲】
【請求項１】
フレキシブルな研磨面を有するフレキシブルで平らな基材であって、該基材は、熱硬化性樹脂の少なくとも１種の初期縮合物９９．９８５〜２０質量％、バイオポリマー、会合性増粘剤及び／又は全合成増粘剤からなる群から選択される高分子増粘剤０．００５〜１０質量％、硬化剤０．０１〜１０質量％、表面活性物質もしくは界面活性剤０〜１０質量％、活性成分及び作用物質０〜１５質量％及び水０〜７５質量％からの縮合生成物を含有する混合物を、コーティングされていない基材を基準として０．１〜９０質量％含有し、
該混合物が、ポリアクリラート、ポリメタクリラート、ポリアクリロニトリル、アクリル酸エステルとアクリロニトリルのコポリマー、スチレンとアクリロニトリルのコポリマー、アクリル酸エステルとスチレンとアクリロニトリルのコポリマー、アクリロニトリルとブタジエンとスチレンのコポリマー、ポリウレタン、メラミン−ホルムアルデヒド樹脂、フェノール−ホルムアルデヒド樹脂、尿素−ホルムアルデヒド樹脂、メラミン−尿素−ホルムアルデヒド樹脂、メラミン−尿素−フェノール−ホルムアルデヒド樹脂、尿素−グリオキサール樹脂、又はそれらの混合物の群からの１種以上のバインダー１０〜７０質量％を含有する
ことを特徴とする、フレキシブルな研磨面を有するフレキシブルで平らな基材。
【請求項２】
該フレキシブルで平らな基材が、紙、板紙、厚紙、織物（いわゆるティッシュを含む）、編物又は不織布（いわゆるノンウーブンを含む）の群から選択されていることを特徴とする、請求項１記載のフレキシブルな研磨面を有するフレキシブルで平らな基材。
【請求項３】
該基材が、紙、板紙、織物（いわゆるティッシュを含む）、編物及び不織布（いわゆるノンウーブンを含む）の群から選択されていることを特徴とする、請求項１又は２記載のフレキシブルで平らな基材。
【請求項４】
該基材が、セルロース繊維製の紙、板紙、ボール紙及び厚紙、又は紡織繊維製又は紡織繊維の混合物製の、織物（いわゆるティッシュを含む）、編物及び不織布（いわゆるノンウーブンを含む）であることを特徴とする、請求項１から３までのいずれか１項記載のフレキシブルで平らな基材。
【請求項５】
バインダーとして、ポリアクリラート、ポリメタクリラート、ポリアクリロニトリル、並びにアクリル酸エステルとアクリロニトリルのコポリマー、スチレンとアクリロニトリルのコポリマー、アクリル酸エステルとスチレンとアクリロニトリルのコポリマー、アクリロニトリルとブタジエンとスチレンのコポリマー、ポリウレタン、メラミン−ホルムアルデヒド樹脂、フェノール−ホルムアルデヒド樹脂、尿素−ホルムアルデヒド樹脂、メラミン−尿素−ホルムアルデヒド樹脂、メラミン−尿素−フェノール−ホルムアルデヒド樹脂、尿素−グリオキサール樹脂又はそれらの混合物の水性バインダーを使用することを特徴とする、請求項１から４までのいずれか１項記載のフレキシブルで平らな基材。
【請求項６】
該熱硬化性樹脂の初期縮合物が、メラミン／ホルムアルデヒド初期縮合物、メタノールでエーテル化されたメラミン／ホルムアルデヒド初期縮合物、尿素／ホルムアルデヒド初期縮合物、メラミン／尿素／ホルムアルデヒド初期縮合物、メラミン／尿素／フェノール／ホルムアルデヒド初期縮合物、尿素／グリオキサール初期縮合物及びフェノール／ホルムアルデヒド初期縮合物の群から選択されていることを特徴とする、請求項１から５までのいずれか１項記載のフレキシブルで平らな基材。
【請求項７】
熱硬化性樹脂として、ホルムアルデヒド対メラミンのモル比が１：１〜４：１であるメラミンとホルムアルデヒドとの初期縮合物を使用することを特徴とする、請求項１から６までのいずれか１項記載のフレキシブルで平らな基材。
【請求項８】
該初期縮合物の該溶液又は分散液が、酸又はそれらの塩並びにそれらの塩の水溶液の群から選択されている少なくとも１種の硬化剤０．１〜１０質量％を含有することを特徴とする、請求項１から７までのいずれか１項記載のフレキシブルで平らな基材。
【請求項９】
該初期縮合物の該溶液又は分散液が、少なくとも１種の界面活性剤又は表面活性物質を０．００１〜１５質量％含有することを特徴とする、請求項１から８までのいずれか１項記載のフレキシブルで平らな基材。
【請求項１０】
該初期縮合物の該溶液又は分散液が、少なくとも１種のバイオポリマー、会合性増粘剤、全合成増粘剤又はそれらの混合物を０．０１〜５質量％含有することを特徴とする、請求項１から９までのいずれか１項記載のフレキシブルで平らな基材。
【請求項１１】
該初期縮合物の該溶液又は分散液が、該基材上へ全面的に塗付されることを特徴とする、請求項１から１０までのいずれか１項記載のフレキシブルで平らな基材。
【請求項１２】
該初期縮合物の水溶液又は水性分散液が、該基材上へパターンの形態で塗付されることを特徴とする、請求項１から１０までのいずれか１項記載のフレキシブルで平らな基材。
【請求項１３】
初期縮合物の水溶液で処理された基材が、２０〜２５０℃の範囲内の温度で硬化され、かつ乾燥されることを特徴とする、請求項１から１２までのいずれか１項記載のフレキシブルで平らな基材。
【請求項１４】
熱硬化性樹脂の少なくとも１種の初期縮合物と、バイオポリマー、会合性増粘剤及び／又は全合成増粘剤からなる群から選択される高分子増粘剤と、硬化剤と、バインダーとからの縮合生成物を含有する該混合物の量が、コーティングされていない乾燥した基材を基準として２５〜７５質量％であることを特徴とする、請求項１から１３までのいずれか１項記載のフレキシブルで平らな基材。
【請求項１５】
活性成分及び作用物質並びにそれらの混合物を０．００１〜１５質量％含有することを特徴とする、請求項１から１４までのいずれか１項記載のフレキシブルで平らな基材。
【請求項１６】
カプセル化された形態で、例えばマイクロカプセルとして、使用される活性成分及び作用物質を含有することを特徴とする、請求項１から１５までのいずれか１項記載のフレキシブルで平らな基材。
【請求項１７】
家庭又は工業における表面を清浄化するためのワイピングクロスとしての、請求項１から１６までのいずれか１項記載のフレキシブルで平らな基材の使用。
【請求項１８】
請求項１から１７までのいずれか１項記載の研磨面を有するフレキシブルで平らな基材を、熱硬化性樹脂の少なくとも１種の初期縮合物の混合物の水溶液又は水性分散液をフレキシブルで平らな基材のおもて面及び／又は裏面上へ、コーティングされていない乾燥した基材を基準として０．１〜９０質量％の範囲内の量で塗付し、引き続き、該初期縮合物を架橋させ、かつ処理された基材を乾燥させることによって、製造する方法において、
該水溶液又は水性分散液が、熱硬化性樹脂の少なくとも１種の初期縮合物９９．９８５〜２０質量％、バイオポリマー、会合性増粘剤及び／又は全合成増粘剤からなる群から選択される高分子増粘剤０．００５〜１０質量％、硬化剤０．０１〜１０質量％、表面活性物質もしくは界面活性剤０〜１０質量％、活性成分及び作用物質０〜１５質量％及び水０〜７５質量％を含有することを特徴とし、該混合物が、ポリアクリラート、ポリメタクリラート、ポリアクリロニトリル、アクリル酸エステルとアクリロニトリルのコポリマー、スチレンとアクリロニトリルのコポリマー、アクリル酸エステルとスチレンとアクリロニトリルのコポリマー、アクリロニトリルとブタジエンとスチレンのコポリマー、ポリウレタン、メラミン−ホルムアルデヒド樹脂、フェノール−ホルムアルデヒド樹脂、尿素−ホルムアルデヒド樹脂、メラミン−尿素−ホルムアルデヒド樹脂、メラミン−尿素−フェノール−ホルムアルデヒド樹脂、尿素−グリオキサール樹脂、又はそれらの混合物の群からの１種以上のバインダーを１０〜７０質量％含有することを特徴とする、研磨面を有するフレキシブルで平らな基材の製造方法。
【発明の詳細な説明】
【技術分野】
【０００１】
本発明は、フレキシブルな研磨面を有するフレキシブルで平らな基材並びに家庭及び工業において表面を清浄化するためのワイピングクロスとしてのそれらの使用に関する。
【０００２】
WO-A-2010/010046からは、熱硬化性樹脂の水溶液又は水性分散液の塗付により得られる、研磨面を有するフレキシブルで平らな基材が知られている。フレキシブルで平らな基材として、紙、板紙、厚紙、編物、織物（いわゆるティッシュを含む）及び不織布（いわゆるノンウーブンを含む）が使用される。熱硬化性樹脂として、その際に、とりわけアミノ樹脂、より正確にはメラミン／ホルムアルデヒド初期縮合物及び尿素／ホルムアルデヒド初期縮合物、例えばグルー(Leime)及び含浸用樹脂が使用される。これらは、それらのもろさに基づき、該基材のフレキシビリティーに望まれることが残っている。
【０００３】
WO-A-2008/000665からは、紙及び紙製品を少なくとも１種の仕上げ剤で仕上げ加工する方法が知られており、その際に、紙又は紙製品のおもて面及び／又は裏面上へ少なくとも１種の仕上げ剤がパターンの形態で塗付される。この方法の場合に、公知の仕上げ加工法と比較して、匹敵しうる性質を有する紙を製造するために、より少ない量の仕上げ剤が必要とされる。仕上げ剤として、とりわけ、メラミン／ホルムアルデヒド樹脂及び尿素／ホルムアルデヒド樹脂も考慮に値する。増粘剤とも呼ばれる、粘度を改良する添加物は、挙げられていない。
【０００４】
ゆえに、本発明には、前記の欠点を克服する、特に、表面を清浄化するための研磨面を有し、その際に清浄化すべき感受性表面の傷つきが低下される、フレキシブルで平らな基材を提供するという課題が基礎となっていた。
【０００５】
それに応じて、フレキシブルな研磨面を有し、新規でかつ改良されたフレキシブルで平らな基材であって、該基材は、熱硬化性樹脂の少なくとも１種の初期縮合物９９．９８５〜２０質量％、バイオポリマー、会合性増粘剤及び／又は全合成増粘剤からなる群から選択される高分子増粘剤０．００５〜１０質量％、硬化剤０．０１〜１０質量％、表面活性物質もしくは界面活性剤０〜１０質量％、活性成分及び作用物質０〜１５質量％及び水０〜７５質量％からの縮合生成物を含有する混合物を、コーティングされていない基材を基準として０．１〜９０質量％含有し、この混合物が、ポリアクリラート、ポリメタクリラート、ポリアクリロニトリル、アクリル酸エステルとアクリロニトリルの、スチレンとアクリロニトリルの、アクリル酸エステルとスチレンとアクリロニトリルの、アクリロニトリルとブタジエンとスチレンのコポリマー、ポリウレタン、メラミン−ホルムアルデヒド樹脂、フェノール−ホルムアルデヒド樹脂、尿素−ホルムアルデヒド樹脂、メラミン−尿素−ホルムアルデヒド樹脂、メラミン−尿素−フェノール−ホルムアルデヒド樹脂、尿素−グリオキサール樹脂又はそれらの混合物の群からの１種以上のバインダーを、前記の混合物を基準として１０〜７０質量％含有することにより特徴付けられている、フレキシブルな研磨面を有するフレキシブルで平らな基材並びにそれらの製造方法及びそれらの使用が見出された。
【０００６】
本発明による、フレキシブルな研磨面を有するフレキシブルで平らな基材は、熱硬化性樹脂の少なくとも１種の初期縮合物と、バイオポリマー、会合性増粘剤及び／又は全合成増粘剤からなる群から選択される高分子増粘剤と、硬化剤と、バインダーとからの該縮合生成物を含有する、特にそれらからなる、混合物を０．１〜９０質量％、好ましくは０．２５〜７５質量％、特に好ましくは０．５〜５０質量％含有する。該混合物の可能な更なる成分は、界面活性剤、添加物及び活性成分及び作用物質である。
【０００７】
これらの混合物は、通例、
ａ）熱硬化性樹脂の初期縮合物  ９９．９８５〜２０質量％、好ましくは８０〜２０質量％、特に好ましくは７０〜２０質量％、
ｂ）バイオポリマー、会合性増粘剤及び／又は全合成増粘剤からなる群からの高分子増粘剤又はそれらの混合物  ０．００５〜１０質量％、好ましくは０．０１〜５質量％、特に好ましくは０．１〜５質量％、
ｃ）１種以上の硬化剤  ０．０１〜１０質量％、好ましくは０．１〜１０質量％、特に好ましくは０．５〜１０質量％、
ｄ）１種以上の表面活性物質もしくは界面活性剤  ０〜１０質量％、好ましくは０．００１〜５質量％、特に好ましくは０．００１〜２．５質量％、
ｅ）活性成分及び作用物質並びにそれらの混合物  ０〜１５質量％、好ましくは、０．００１〜１５質量％、特に好ましくは０．００１〜１０質量％、
ｆ）水  ０〜７５質量％、好ましくは、０〜７０質量％、特に好ましくは０〜６５質量％、
並びに前記の混合物を基準として、バインダー  １０〜７０質量％、好ましくは１０〜６０質量％、特に好ましくは１０〜５０質量％
を含有する。
【０００８】
本発明の意味での研磨面は、これらの表面が、他の表面上での運動の際に摩擦作用もしくは擦り磨き作用(Reib- und Scheuerwirkung)を与えることを意味する。
【０００９】
フレキシブルで平らな基材として、例えば、紙、板紙、厚紙、織物（いわゆるティッシュを含む）、編物及び不織布（いわゆるノンウーブンを含む）、好ましくは紙、板紙、織物（いわゆるティッシュを含む）、編物及び不織布（いわゆるノンウーブンを含む）、特に好ましくは紙、織物（いわゆるティッシュを含む）、編物及び不織布（いわゆるノンウーブンを含む）が適している。
【００１０】
紙、板紙、ボール紙(Kartonagen)及び厚紙(Karton)は、全ての種類のセルロース繊維から、天然セルロース繊維から並びに回収繊維、特に、しばしば生繊維（“バージンファイバー”）との混合物で使用される古紙製の繊維から、製造することができる。該繊維は、水中に懸濁されてパルプとなり、該パルプは、スクリーン上でシート形成下に脱水される。該パルプを製造するための繊維状物質として、そのために製紙工業において一般に使われている全ての品質、例えば機械パルプ、さらし化学パルプ及び未さらし化学パルプ並びに全ての一年生植物の紙料が考慮に値する。機械パルプには、例えば、砕木パルプ、サーモメカニカルパルプ（ＴＭＰ）、ケミサーモメカニカルパルプ（ＣＴＭＰ）、加圧式砕木パルプ、セミケミカルパルプ、高収率パルプ及びリファイナーメカニカルパルプ（ＲＭＰ）が含まれる。化学パルプとして、例えば硫酸塩パルプ、亜硫酸パルプ及びソーダパルプが考慮に値する。好ましくは使用されるのは、未さらしクラフトパルプとも呼ばれる、未さらし化学パルプである。紙料の製造に適した一年生植物は、例えば米、小麦、サトウキビ及びケナフである。本発明による生成物用の平らな基材である紙製品の坪量は、例えば７．５〜５００ｇ／ｍ2、好ましくは１０〜１５０ｇ／ｍ2、特に１０〜１００ｇ／ｍ2である。特に好ましい平らな基材は、ティッシュ製の紙並びに構造化された表面を有する紙、例えば家庭において常用のキッチンペーパーである。そのような紙製品は、例えば、１０〜６０ｇ／ｍ2の坪量を有する。使用される平らな基材は、一層からなっていてよく、又は複数の層から、例えば、まだ湿った層をその製造直後に上下に重ね合わせ、かつプレスするか、又は既に乾燥している層を、対応する接着剤を用いて互いに接着することによって、構成されていてよい。
【００１１】
同様に平らな基材として考慮に値する、織物（いわゆるティッシュを含む）、編物及び不織布（いわゆるノンウーブンを含む）は、通常、紡織繊維からか又は紡織繊維の混合物からなる。これらの例は、綿、セルロース、大麻、羊毛、ポリアミド、例えばナイロン(登録商標)、Perlon(登録商標)又はポリカプロラクタム、ポリエステル及びポリアクリロニトリル製の繊維である。ティッシュ及びノンウーブンの例は、全ての種類のクリーニングクロス、例えば家庭用クリーニングクロスである。
【００１２】
本発明によるフレキシブルで平らな基材の厚さは、通例任意であり、かつ一般的に、０．０１〜１０００ｍｍ、好ましくは０．０２〜２００ｍｍ、特に好ましくは０．０３〜５０ｍｍ、殊に０．０４〜２０ｍｍである。該厚さはたいてい０．０５〜３ｍｍの範囲内である。該平らな基材は、例えばウェブ又はシートの形態で存在する。そのような材料は、本発明による混合物の塗付及び硬化後にもなおフレキシブルなままである。未処理の基材のフレキシビリティーが、該熱硬化性樹脂の塗付に基づき、確かに低下するが、しかしながら、例えば家具化粧張の場合に普通であるような、堅くて曲がらない構造が生じる程度ではない。本発明によりコーティングされた紙又は板紙は通例、もろくはなく、更に曲げやすく、かつ壊れることなく折り畳むことができる。本発明によりコーティングされたボール紙及び厚紙は、柔軟なままであり、かつコーティングされていないフレキシブルで平らな基材に比べて通例、改善された拭き取り作用を有する。
【００１３】
成分ａ）
熱硬化性樹脂の初期縮合物として、以下のものが適している：１：１〜１：４、好ましくは１：１〜１：３、特に好ましくは１：１〜１：２のメラミン対ホルムアルデヒドのモル比を有するメラミン／ホルムアルデヒド初期縮合物、例としてBASF SEのKauramin(登録商標) 含浸用樹脂が挙げられる、１：１〜１：６、好ましくは１：１〜１：５．５、特に好ましくは１：１〜１：５のメラミン類対ホルムアルデヒドのモル比を有するメタノールでエーテル化されたメラミン／ホルムアルデヒド初期縮合物、例としてBASF SEのLuwipal(登録商標) コーティング架橋剤が挙げられる、１：０．５〜１：５、好ましくは１：１〜１：４、特に好ましくは１：１〜１：２の尿素対ホルムアルデヒドのモル比を有する尿素／ホルムアルデヒド初期縮合物、例としてBASF SEのKaurit(登録商標) グルーが挙げられる、尿素／グリオキサール初期縮合物、例えばBASF SEのFixapret(登録商標)ブランド、メラミン／尿素／ホルムアルデヒド初期縮合物、例えばBASF SEの数種のKauramin(登録商標)又はKaurit(登録商標) グルー、メラミン／尿素／フェノール／ホルムアルデヒド初期縮合物及びフェノール／ホルムアルデヒド初期縮合物、好ましくは、１：１〜１：４、好ましくは１：１〜１：３、特に好ましくは１：１〜１：２のメラミン対ホルムアルデヒドのモル比を有するメラミン／ホルムアルデヒド初期縮合物、１：１〜１：６、好ましくは１：１〜１：５．５、特に好ましくは１：１〜１：５のメラミン類対ホルムアルデヒドのモル比を有するメタノールでエーテル化されたメラミン／ホルムアルデヒド初期縮合物、尿素／グリオキサール初期縮合物、メラミン／尿素／ホルムアルデヒド初期縮合物又は尿素／ホルムアルデヒド初期縮合物、特に好ましくは、１：１〜１：４、好ましくは１：１〜１：３、特に好ましくは１：１〜１：２のメラミン対ホルムアルデヒドのモル比を有するメラミン／ホルムアルデヒド初期縮合物、１：１〜１：６、好ましくは１：１〜１：５．５、特に好ましくは１：１〜１：５のメラミン類対ホルムアルデヒドのモル比を有するメタノールでエーテル化されたメラミン／ホルムアルデヒド初期縮合物、メラミン／尿素／ホルムアルデヒド初期縮合物又は尿素／ホルムアルデヒド縮合物。
【００１４】
好ましくは、ホルムアルデヒド対メラミンのモル比が４未満：１であるメラミンとホルムアルデヒドとの初期縮合物が使用される。好ましくは使用されるのは、熱硬化性樹脂として、ホルムアルデヒド対メラミンのモル比が１：１〜３：１、特に好ましくは１：１〜２：１である、メラミンとホルムアルデヒドとの初期縮合物である。メラミン／ホルムアルデヒド縮合生成物は、メラミンに加えて０．０１〜５０質量％、好ましくは０．１〜２０質量％の“他の熱硬化性プラスチック形成剤”（以下に記載の通り）及びホルムアルデヒドに加えて０．０１〜５０質量％、好ましくは０．１〜２０質量％の“他のアルデヒド”（以下に記載の通り）を、縮合導入されて含有していてよい。
【００１５】
“他の熱硬化性プラスチック形成剤”として、例えば、アルキル及びアリールで置換されたメラミン、尿素、ウレタン類、カルボン酸アミド、ジシアンジアミド、グアニジン、スルフリルアミド、スルホン酸アミド、脂肪族アミン、グリコール類、フェノール及びフェノール誘導体が考慮に値する。
【００１６】
“他のアルデヒド”として、例えば該縮合物中のホルムアルデヒドを部分的に置き換えるために、アセトアルデヒド、プロピオンアルデヒド、イソブチルアルデヒド、ｎ−ブチルアルデヒド、トリメチロールアセトアルデヒド、アクロレイン、ベンズアルデヒド、フルフラール、グリオキサール、グルタルアルデヒド、フタルアルデヒド及びテレフタルアルデヒドを使用することができる。
【００１７】
該初期縮合物は、場合により少なくとも１種のアルコールでエーテル化されていてよい。これらの例は、一価Ｃ1〜Ｃ18−アルコール、例えばメタノール、エタノール、イソプロパノール、ｎ−プロパノール、ｎ−ブタノール、ｓ−ブタノール、イソブタノール、ｎ−ペンタノール、シクロペンタノール、ｎ−ヘキサノール、シクロヘキサノール、ｎ−オクタノール、デカノール、パルミチルアルコール及びステアリルアルコール、多価アルコール、例えばグリコール、ジエチレングリコール、グリセリン、ブタンジオール−１，４、ヘキサンジオール−１，６、エチレンオキシド単位３〜２０個を有するポリエチレングリコール、片側が末端基キャップされたグリコール及びポリアルキレングリコール、プロピレングリコール−１，２、プロピレングリコール−１，３、ポリプロピレングリコール、ペンタエリトリトール及びトリメチロールプロパンである。
【００１８】
熱硬化性樹脂の製造は、技術水準に属しており、Ullmanns Encyclopedia of Industrial Chemistry, Sixth Completely Revised Edition, Wiley-VCH Verlag GmbH Co. KGaA, Weinheim,“Amino Resins”, 第2巻, 537〜565頁(2003)を参照。
【００１９】
その際に、通例、初期縮合物、好ましくはメラミン及びホルムアルデヒドの初期縮合物の水溶液又は水性分散液から出発している。その固体濃度は、通例、５〜９５質量％、好ましくは１０〜７０質量％である。
【００２０】
成分ｂ）
高分子増粘剤として、バイオポリマー、会合性増粘剤、全合成増粘剤又はそれらの混合物、好ましくはバイオポリマー、全合成増粘剤又はそれらの混合物、特に好ましくはバイオポリマーが適している。
【００２１】
バイオポリマーとして、多糖類、例えばデンプン、グァーガム、カロブビーンガム、寒天、ペクチン、アラビアゴム、キサンタン、タンパク質、例えばゼラチン、カゼイン又はそれらの混合物、好ましくは多糖類、例えばデンプン、グァーガム、カロブビーンガム、寒天、ペクチン、アラビアゴム、キサンタン又はタンパク質、例えばゼラチン、カゼイン又はそれらの混合物、特に好ましくは多糖類、例えばデンプン、グァーガム、カロブビーンガム、寒天、ペクチン、アラビアゴム、キサンタン又はそれらの混合物が適している。
【００２２】
会合性増粘剤として、化工セルロース、例えばメチルセルロース（ＭＣ）、ヒドロキシエチルセルロース（ＨＥＣ）、ヒドロキシプロピルメチルセルロース（ＨＰＭＣ）、ヒドロキシプロピルセルロース（ＨＰＣ）及びエチルヒドロキシエチルセルロース（ＥＨＥＣ）、化工デンプン、例えばヒドロキシエチルデンプン又はヒドロキシプロピルデンプン、又はそれらの混合物、好ましくは化工セルロース、例えばメチルセルロース（ＭＣ）、ヒドロキシエチルセルロース（ＨＥＣ）、ヒドロキシプロピルメチルセルロース（ＨＰＭＣ）、ヒドロキシプロピルセルロース（ＨＰＣ）、エチルヒドロキシエチルセルロース（ＥＨＥＣ）又はそれらの混合物が適している。
【００２３】
全合成増粘剤として、例えばポリビニルアルコール、ポリアクリルアミド、ポリビニルピロリドン、ポリエチレングリコール又はそれらの混合物が適している。
【００２４】
成分ｃ）
硬化剤として、該熱硬化性樹脂の更なる縮合を触媒するもの、例えば酸又はそれらの塩並びにこれらの塩の水溶液が適している。
【００２５】
酸として、無機酸、例えばＨＣｌ、ＨＢｒ、ＨＩ、Ｈ2ＳＯ3、Ｈ2ＳＯ4、リン酸、ポリリン酸、硝酸、スルホン酸類、例えばｐ−トルエンスルホン酸、メタンスルホン酸、トリフルオロメタンスルホン酸、ノナフルオロブタンスルホン酸、カルボン酸、例えばＣ1〜Ｃ8−カルボン酸、例えばギ酸、酢酸、プロピオン酸又はそれらの混合物、好ましくは無機酸、例えばＨＣｌ、Ｈ2ＳＯ3、Ｈ2ＳＯ4、リン酸、ポリリン酸、硝酸、スルホン酸類、例えばｐ−トルエンスルホン酸、メタンスルホン酸、カルボン酸、例えばＣ1〜Ｃ8−カルボン酸、例えばギ酸、酢酸、特に好ましくは無機酸、例えばＨ2ＳＯ4、リン酸、硝酸、スルホン酸類、例えばｐ−トルエンスルホン酸、メタンスルホン酸、カルボン酸、例えばギ酸、酢酸が適している。
【００２６】
塩として、ハロゲン化物、亜硫酸塩、硫酸塩、硫酸水素塩、炭酸塩、炭酸水素塩、亜硝酸塩、硝酸塩、スルホン酸塩、カルボン酸の塩、例えばギ酸塩、酢酸塩、プロピオン酸塩、好ましくは亜硫酸塩、炭酸塩、硝酸塩、スルホン酸塩、カルボン酸の塩、例えばギ酸塩、酢酸塩、プロピオン酸塩、特に好ましくは亜硫酸塩、硝酸塩、スルホン酸塩、カルボン酸の塩、例えばギ酸塩、酢酸塩、プロピオン酸塩、以下のものの塩：プロトン化された、第一級、第二級及び第三級の脂肪族アミン、アルカノールアミン、環式の、芳香族アミン、例えばＣ1〜Ｃ8−アミン、イソプロピルアミン、２−エチルヘキシルアミン、ジ−（２−エチルヘキシル）アミン、ジエチルアミン、ジプロピルアミン、ジブチルアミン、ジイソプロピルアミン、ｔ−ブチルアミン、トリエチルアミン、トリプロピルアミン、トリイソプロピルアミン、トリブチルアミン、モノエタノールアミン、モルホリン、ピペリジン、ピリジン並びにアンモニア、好ましくは、プロトン化された、第一級、第二級及び第三級の脂肪族アミン、アルカノールアミン、環式アミン、環式の芳香族アミン並びにアンモニア、特に好ましくはプロトン化された、アルカノールアミン、環式アミン並びにアンモニア又はそれらの混合物が適している。
【００２７】
塩として、特に次のものが挙げられる：塩化アンモニウム、臭化アンモニウム、ヨウ化アンモニウム、硫酸アンモニウム、亜硫酸アンモニウム、硫酸水素アンモニウム、メタンスルホン酸アンモニウム、ｐ−トルエンスルホン酸アンモニウム、トリフルオロメタンスルホン酸アンモニウム、ノナフルオロブタンスルホン酸アンモニウム、リン酸アンモニウム、硝酸アンモニウム、ギ酸アンモニウム、酢酸アンモニウム、モルホリニウムクロリド、モルホリニウムブロミド、モルホリニウムヨージド、硫酸モルホリニウム、亜硫酸モルホリニウム、硫酸水素モルホリニウム、メタンスルホン酸モルホリニウム、ｐ−トルエンスルホン酸モルホリニウム、トリフルオロメタンスルホン酸モルホリニウム、ノナフルオロブタンスルホン酸モルホリニウム、リン酸モルホリニウム、硝酸モルホリニウム、ギ酸モルホリニウム、酢酸モルホリニウム、モノエタノールアンモニウムクロリド、モノエタノールアンモニウムブロミド、モノエタノールアンモニウムヨージド、硫酸モノエタノールアンモニウム、亜硫酸モノエタノールアンモニウム、硫酸水素モノエタノールアンモニウム、メタンスルホン酸モノエタノールアンモニウム、ｐ−トルエンスルホン酸モノエタノールアンモニウム、トリフルオロメタンスルホン酸モノエタノールアンモニウム、ノナフルオロブタンスルホン酸モノエタノールアンモニウム、リン酸モノエタノールアンモニウム、硝酸モノエタノールアンモニウム、ギ酸モノエタノールアンモニウム、酢酸モノエタノールアンモニウム又はそれらの混合物。
【００２８】
極めて特に好ましくは、該塩はそれらの水溶液型で使用される。水溶液として、これに関連して、希薄溶液、飽和溶液、過飽和溶液及びまた部分沈殿した溶液並びにもはや溶解できない固体含量の塩を有する飽和の溶液であると理解される。
【００２９】
特別な場合に、該縮合のために挙げられた本発明による硬化剤を、該平らな基材上へ別個に塗付することもできる。
本発明による硬化剤の使用される量は、該混合物を基準として、通例、０．０１〜１０質量％、好ましくは０．１〜１０質量％、特に好ましくは０．５〜１０質量％である。
【００３０】
成分ｄ）
界面活性剤として、例えば全ての表面活性剤が考慮に値する。
適した非イオン表面活性物質の例は、エトキシル化されたモノアルキルフェノール、ジアルキルフェノール及びトリアルキルフェノール（エトキシル化度：３〜５０、アルキル基：Ｃ3〜Ｃ12）並びにエトキシル化脂肪アルコール（エトキシル化度：３〜８０；アルキル基：Ｃ8〜Ｃ36）である。これらの例は、BASF SEのブランドLutensol(登録商標)又はUnion CarbideのブランドTriton(登録商標)である。特に好ましいのは、一般式
ｎ−ＣxＨ2x+1−Ｏ（ＣＨ2ＣＨ2Ｏ）y−Ｈ
のエトキシル化された線状脂肪アルコールであり、ここで、ｘは、１０〜２４の範囲内、好ましくは１２〜２０の範囲内の整数である。変数ｙは、好ましくは５〜５０、特に好ましくは８〜４０の範囲内の整数を表す。エトキシル化された線状脂肪アルコールは、通常、異なるエトキシル化度を有する異なるエトキシル化脂肪アルコールの混合物として、存在する。変数ｙは、本発明の範囲内で、平均値（数平均）を表す。適した非イオン表面活性物質は、更に、コポリマー、特にエチレンオキシドと少なくとも１個のＣ3〜Ｃ10−アルキレンオキシドとのブロックコポリマー、例えば、式
ＲＯ（ＣＨ2ＣＨ2Ｏ）y1−（ＢＯ）y2−（Ａ−Ｏ）m−（Ｂ′Ｏ）y3−（ＣＨ2ＣＨ2Ｏ）y4Ｒ′
のトリブロックコポリマーであり、ここで、ｍは０又は１を表し、Ａは脂肪族、環式脂肪族又は芳香族のジオールから誘導される基、例えばエタン−１，２−ジイル、プロパン−１，３−ジイル、ブタン−１，４−ジイル、シクロヘキサン−１，４−ジイル、シクロヘキサン−１，２−ジイル又はビス（シクロヘキシル）メタン−４，４′−ジイルを表し、Ｂ及びＢ′は互いに独立して、プロパン−１，２−ジイル、ブタン−１，２−ジイル又はフェニルエタニルを表し、ｙ１、ｙ４は互いに独立して、２〜１００の数を表し、かつｙ２、ｙ３は互いに独立して、２〜１００の数を表し、その際に、ｙ１＋ｙ２＋ｙ３＋ｙ４の和は、好ましくは２０〜４００の範囲内であり、これは、１０００〜２００００の範囲内の数平均分子量に相当する。好ましくは、Ａは、エタン−１，２−ジイル、プロパン−１，３−ジイル又はブタン−１，４−ジイルを表す。Ｂは、好ましくはプロパン−１，２−ジイルを表す。
【００３１】
そのうえ、表面活性物質として、フッ素で置換されたポリアルキレングリコール、例えばZonyl(登録商標)又はCapstone(登録商標) （DuPont）が適している。
【００３２】
表面活性物質として、該非イオン界面活性剤以外に、アニオン界面活性剤及びカチオン界面活性剤も考慮に値する。これらは、単独で又は混合物として使用することができる。しかしながら、そのための必要条件は、これらが互いに相溶性である、すなわち互いに沈殿を生じないことである。この必要条件は、例えば、それぞれの種類の化合物の混合物に並びに非イオン界面活性剤とアニオン界面活性剤との混合物及び非イオン界面活性剤とカチオン界面活性剤との混合物に当てはまる。適したアニオン表面活性剤の例は、ラウリル硫酸ナトリウム、ドデシル硫酸ナトリウム、ヘキサデシル硫酸ナトリウム及びジオクチルスルホコハク酸ナトリウムである。更に、アニオン乳化剤として、リン酸又は亜リン酸のエステル並びに脂肪族又は芳香族のカルボン酸も使用することができる。
【００３３】
カチオン界面活性剤の例は、第四級アルキルアンモニウム塩、アルキルベンジルアンモニウム塩、例えばジメチル−Ｃ12〜Ｃ18−アルキルベンジルアンモニウムクロリド、第一級、第二級及び第三級の脂肪アミン塩、第四級アミドアミン化合物、アルキルピリジニウム塩、アルキルイミダゾリニウム塩及びアルキルオキサゾリニウム塩である。
【００３４】
常用の乳化剤は、文献に詳細に記載されている、例えば、M. Ash, I. Ash, Handbook of Industrial Surfactants, Third Edition, Synapse Information Resources Inc.を参照。
【００３５】
該水溶液又は水性分散液は、１種以上の表面活性物質もしくは界面活性剤を、０〜１０質量％、好ましくは０．００１〜５質量％、特に好ましくは０．００１〜２．５質量％の量で含有していてよい。
【００３６】
成分ｅ）
本発明によるフレキシブルで平らな基材、例えば紙、板紙、厚紙、織物（いわゆるティッシュを含む）、編物及び不織布（いわゆるノンウーブンを含む）、好ましくは織物（いわゆるティッシュを含む）、編物及び不織布（いわゆるノンウーブンを含む）は、前記の常用の添加剤、例えば増粘剤、硬化剤及び界面活性剤に加えて又は前記の常用の添加剤の代わりに、更に活性成分及び作用物質を、好ましくは０〜１５質量％、より好ましくは０．００１〜１５質量％、特に好ましくは０．００１〜１０質量％、特に０．０１〜１０質量％、極めて特に好ましくは０．０１〜１質量％の範囲内の量で、含有していてよい。
【００３７】
この種の活性成分及び作用物質は、好ましくは香料、染料又は顔料、ワックス、界面活性剤、表面活性物質、両親媒性ポリマー、表面用のケア剤、光沢を生じる物質、抗菌加工剤、殺生物剤、銀イオン、ナノ粒子、シリコーンである。
【００３８】
染料又は顔料として、無機及び有機の染料又は顔料、例えばアゾ顔料及びアゾ染料並びに多環式顔料、特に銅フタロシアニン、インダンスレン、ポリクロロ銅フタロシアニン、ペリレン類が適している。
【００３９】
該活性成分及び作用物質、好ましくは揮発性の活性成分及び作用物質、例えば香料又は水に不溶性の活性成分及び作用物質、例えばワックス又はシリコーンも、カプセル化されて、好ましくはマイクロカプセル中に、存在していてよい。
【００４０】
該活性成分及び作用物質は、任意の方法で、本発明によるフレキシブルで平らな基材上又は該基材中へ塗付することができる。好ましくは、それらは、該樹脂と同じ作業工程において、該平らな基材上へ塗付される。特に好ましくは、それらは、該樹脂溶液又は樹脂分散液の一部分として使用される。
【００４１】
成分ｆ）
水は０〜７５質量％又は０〜７９．９８５質量％、好ましくは、０〜７０質量％、特に好ましくは０〜６５質量％の量で、使用される水性成分中に含まれる水に加えて、添加することができる。
【００４２】
バインダーとして、ポリアクリラート、ポリメタクリラート、ポリアクリロニトリル、並びにアクリル酸エステルとアクリロニトリルの、スチレンとアクリロニトリルの、アクリル酸エステルとスチレンとアクリロニトリルの、アクリロニトリルとブタジエンとスチレンのコポリマー、ポリウレタン、メラミン−ホルムアルデヒド樹脂、フェノール−ホルムアルデヒド樹脂、尿素−ホルムアルデヒド樹脂、メラミン−尿素−ホルムアルデヒド樹脂、メラミン−尿素−フェノール−ホルムアルデヒド樹脂、尿素−グリオキサール樹脂又はそれらの混合物、好ましくはポリアクリラート、ポリメタクリラート、ポリアクリロニトリル、並びにアクリル酸エステルとアクリロニトリルの、スチレンとアクリロニトリルの、アクリル酸エステルとスチレンとアクリロニトリルの、アクリロニトリルとブタジエンとスチレンのコポリマー、ポリウレタン、メラミン−ホルムアルデヒド樹脂、フェノール−ホルムアルデヒド樹脂、尿素−ホルムアルデヒド樹脂、メラミン−尿素−ホルムアルデヒド樹脂、メラミン−尿素−フェノール−ホルムアルデヒド樹脂、尿素−グリオキサール樹脂又はそれらの混合物の水性バインダー、特に好ましくはポリアクリラート、ポリメタクリラート、ポリアクリロニトリル、並びにアクリル酸エステルとアクリロニトリルの、スチレンとアクリロニトリルの、アクリル酸エステルとスチレンとアクリロニトリルの、アクリロニトリルとブタジエンとスチレンのコポリマー、ポリウレタン、メラミン−ホルムアルデヒド樹脂、メラミン−尿素−ホルムアルデヒド樹脂又はそれらの混合物の水性バインダー、特にポリアクリラート、ポリメタクリラート、ポリアクリロニトリル、並びにアクリル酸エステルとアクリロニトリルの、スチレンとアクリロニトリルの、アクリル酸エステルとスチレンとアクリロニトリルの、アクリロニトリルとブタジエンとスチレンのコポリマー、ポリウレタン、メラミン−ホルムアルデヒド樹脂、メラミン−尿素−ホルムアルデヒド樹脂又はそれらの混合物の水性バインダーが適している。
【００４３】
ポリアクリラート、ポリメタクリラート、ポリアクリロニトリル、並びにアクリル酸エステルとアクリロニトリルの、スチレンとアクリロニトリルの、アクリル酸エステルとスチレンとアクリロニトリルの、アクリロニトリルとブタジエンとスチレンのコポリマーは、エチレン性不飽和化合物（モノマー）のラジカル重合により、一般的に知られた方法に従い得ることができ、これらは、例えば、Vana, P., Barner-Kowollik, C., Davis, T. P. and Matyjaszewski, K. 2003. Radical Polymerization Encyclopedia of Polymer Science and Technology; van Herk, A. and Heuts, H. 2009. Emulsion Polymerization. Encyclopedia of Polymer Science and Technology; D.C. Blackley, in High Polymer Latices, vol. 1, 35頁以降(1966); H. Warson, The Applications of Synthetic Resin Emulsions, 5章, 246頁以降(1972); D. Diederich, Chemie in unserer Zeit 24, 135〜142頁 (1990); Emulsion Polymerisation, Interscience Publishers, New York (1965); DE-A-40 03 422及びDispersionen synthetischer Hochpolymerer, F. Hoelscher, Springer-Verlag, Berlin, 35頁以降(1969)から知られている。
【００４４】
ポリウレタン、メラミン−ホルムアルデヒド樹脂、フェノール−ホルムアルデヒド樹脂、尿素−ホルムアルデヒド樹脂、メラミン−尿素−ホルムアルデヒド樹脂、メラミン−尿素−フェノール−ホルムアルデヒド樹脂、尿素−グリオキサール樹脂は、重縮合により、一般的に知られた方法に従い得ることができ、これらの方法は例えば、メラミン−ホルムアルデヒド樹脂、フェノール−ホルムアルデヒド樹脂、尿素−ホルムアルデヒド樹脂、メラミン−尿素−ホルムアルデヒド樹脂、メラミン−尿素−フェノール−ホルムアルデヒド樹脂、尿素−グリオキサール樹脂については、Ullmanns Encyclopedia of Industrial Chemistry, Sixth Completely Revised Edition, Wiley-VCH Verlag GmbH Co. KGaA, Weinheim, “Amino Resins”, 第2巻, 537〜565頁 (2003)から、又はポリウレタンについては、DE-A-10161156から、知られている。
【００４５】
特に好ましいバインダーは、BASF SEのAcronal(登録商標)、Acrodur(登録商標)、Emuldur(登録商標)又はLuphen(登録商標)ブランドである。
【００４６】
エチレン性不飽和化合物（モノマー）のラジカル重合により得られたポリマーをベースとする水性バインダー組成物は、通例、本質的なバインダー成分として、以下のｉ．及びｉｉ．を含有する：
ｉ．
少なくとも１種の酸基含有エチレン性不飽和モノマー及び／又は少なくとも１種のα，β−モノエチレン性不飽和のＣ3〜Ｃ6−モノカルボン酸アミド又はジカルボン酸アミド（モノマーＡ）  ≧０．１かつ≦１５質量％
少なくとも１種のエチレン性不飽和のカルボン酸ニトリル又はカルボン酸ジニトリル（モノマーＢ）  ≧８かつ≦３０質量％
少なくとも２個の非共役エチレン性不飽和基を有し、少なくとも１種の架橋作用のあるモノマー（モノマーＣ）  ≧０かつ≦５質量％
少なくとも１種のモノエチレン性不飽和シラン基含有化合物（モノマーＤ）  ≧０かつ≦１０質量％
そのホモポリマーが≦３０℃のガラス転移温度を有し、かつモノマーＡ〜Ｄとは異なる、少なくとも１種のエチレン性不飽和モノマー（モノマーＥ）  ≧２０かつ≦７０質量％、及び
そのホモポリマーが≧５０℃のガラス転移温度を有し、かつモノマーＡ〜Ｄとは異なる、少なくとも１種のエチレン性不飽和モノマー（モノマーＦ）  ≧２５かつ≦７１．９質量％
から、重合導入された形態で構成される、少なくとも１種のポリマーＰ、その際に、モノマーＡ〜Ｆの量は、合計で１００質量％である、及び
ｉｉ．少なくとも１種の糖化合物Ｓ、その際に、それらの量は、ポリマーＰ  １００質量部当たり≧１０かつ≦４００質量部であるように調節されており、かつ
その際に、付加的なホルムアルデヒド含有バインダー成分の全量は、ポリマーＰ及び糖化合物Ｓの全量の和１００質量部当たり≦５０質量部である。
【００４７】
該水性バインダー組成物の本質的な成分は、重合導入された形態で、
少なくとも１種の酸基含有エチレン性不飽和モノマー及び／又は少なくとも１種のα，β−モノエチレン性不飽和のＣ3〜Ｃ6−モノカルボン酸アミド又はジカルボン酸アミド（モノマーＡ）  ≧０．１かつ≦１５質量％
少なくとも１種のエチレン性不飽和のカルボン酸ニトリル又はカルボン酸ジニトリル（モノマーＢ）  ≧８かつ≦３０質量％
少なくとも２個の非共役エチレン性不飽和基を有し、少なくとも１種の架橋作用のあるモノマー（モノマーＣ）  ≧０かつ≦５質量％
少なくとも１種のモノエチレン性不飽和シラン基含有化合物（モノマーＤ）  ≧０かつ≦１０質量％
そのホモポリマーが≦３０℃のガラス転移温度を有し、かつモノマーＡ〜Ｄとは異なる、少なくとも１種のエチレン性不飽和モノマー（モノマーＥ）  ≧２０かつ≦７０質量％、及び
そのホモポリマーが≧５０℃のガラス転移温度を有し、かつモノマーＡ〜Ｄとは異なる、少なくとも１種のエチレン性不飽和モノマー（モノマーＦ）  ≧２５かつ≦７１．９質量％
から構成されているポリマーＰである。
【００４８】
モノマーＡとして、少なくとも１種の酸基［プロトンドナー］、例えばスルホン酸基、ホスホン酸基又はカルボン酸基を有する全てのエチレン性不飽和化合物、例えばビニルスルホン酸、アリルスルホン酸、スチレンスルホン酸、２−アクリルアミドメチルプロパンスルホン酸、ビニルホスホン酸、アリルホスホン酸、スチレンホスホン酸及び２−アクリルアミド−２−メチルプロパンホスホン酸が考慮に値する。しかしながら、有利に、モノマーＡは、α，β−モノエチレン性不飽和の、特にＣ3〜Ｃ6−、好ましくはＣ3−又はＣ4−モノカルボン酸又はジカルボン酸、例えばアクリル酸、メタクリル酸、エチルアクリル酸、イタコン酸、アリル酢酸、クロトン酸、ビニル酢酸、フマル酸、マレイン酸、２−メチルマレイン酸である。しかし、モノマーＡは、対応するα，β−モノエチレン性不飽和ジカルボン酸の無水物、例えば無水マレイン酸又は２−メチルマレイン酸無水物も含む。好ましくは、酸基含有モノマーＡは、アクリル酸、メタクリル酸、クロトン酸、フマル酸、マレイン酸、無水マレイン酸、２−メチルマレイン酸及びイタコン酸を含む群から選択されており、その際に、アクリル酸、メタクリル酸及び／又はイタコン酸が特に好ましい。もちろん、モノマーＡは、前記の酸の、完全中和又は部分中和された水溶性塩、特にアルカリ金属塩又はアンモニウム塩も含む。
【００４９】
モノマーＡとして、更にまた、全てのα，β−モノエチレン性不飽和のＣ3〜Ｃ6−モノカルボン酸アミド又はジカルボン酸アミドが考慮に値する。同様に、モノマーＡには、それらのカルボン酸アミド基がアルキル基又はメチロール基で置換されている前記の化合物が含まれる。この種のモノマーＡの例は、α，β−モノエチレン性不飽和のＣ3〜Ｃ6−、好ましくはＣ3−又はＣ4−モノカルボン酸又はジカルボン酸のアミドもしくはジアミド、例えばアクリルアミド、メタクリルアミド、エチルアクリル酸アミド、イタコン酸のモノアミド又はジアミド、アリル酢酸アミド、クロトン酸のモノアミド又はジアミド、ビニル酢酸アミド、フマル酸のモノアミド又はジアミド、マレイン酸のモノアミド又はジアミド並びに２−メチルマレイン酸のモノアミド又はジアミドである。それらのカルボン酸アミド基がアルキル基又はメチロール基で置換されているα，β−モノエチレン性不飽和のＣ3〜Ｃ6−モノカルボン酸アミド又はジカルボン酸アミドの例は、Ｎ−アルキルアクリルアミド及びＮ−アルキルメタクリルアミド、例えばＮ−ｔ−ブチルアクリルアミド及びＮ−ｔ−ブチルメタクリルアミド、Ｎ−メチルアクリルアミド及びＮ−メチルメタクリルアミド並びにＮ−メチロールアクリルアミド及びＮ−メチロールメタクリルアミドである。好ましいアミド系モノマーＡは、アクリルアミド、メタクリルアミド、Ｎ−メチロールアクリルアミド及び／又はＮ−メチロールメタクリルアミドであり、その際に、メチロールアクリルアミド及び／又はＮ−メチロールメタクリルアミドが特に好ましい。
【００５０】
モノマーＡとして殊に好ましいのは、アクリル酸、メタクリル酸、クロトン酸、フマル酸、マレイン酸、無水マレイン酸、２−メチルマレイン酸、イタコン酸、アクリルアミド、メタクリルアミド、Ｎ−メチロールアクリルアミド及び／又はＮ−メチロールメタクリルアミドであり、その際に、アクリル酸、メタクリル酸、イタコン酸、メチロールアクリルアミド及び／又はＮ−メチロールメタクリルアミドが特に好ましい。
【００５１】
ポリマーＰ中に重合導入されるモノマーＡの量は、≧０．１かつ≦１５質量％、好ましくは≧０．５かつ≦１０質量％及び特に好ましくは≧３かつ≦８．５質量％である。
【００５２】
モノマーＢとして、ニトリル基を少なくとも１個有する全てのエチレン性不飽和化合物が考慮に値する。しかしながら、有利には、モノマーＢは、前記のα，β−モノエチレン性不飽和の、特にＣ3〜Ｃ6−、好ましくはＣ3−又はＣ4−モノカルボン酸又はジカルボン酸から誘導されるニトリル、例えばアクリロニトリル、メタクリロニトリル、マレイン酸ジニトリル及び／又はフマル酸ジニトリルであり、その際に、アクリロニトリル及び／又はメタクリロニトリルが特に好ましい。
【００５３】
ポリマーＰ中に重合導入されるモノマーＢの量は、≧８かつ≦３０質量％、好ましくは≧１０かつ≦２５質量％及び特に好ましくは≧１０かつ≦２０質量％である。
【００５４】
モノマーＣとして、非共役エチレン性不飽和基を少なくとも２個有する全ての化合物が考慮に値する。これらの例は、ビニル基を２個有するモノマー、ビニリデン基を２個有するモノマー並びにアルケニル基を２個有するモノマーである。特に有利であるのは、その際に、二価アルコールとα，β−モノエチレン性不飽和モノカルボン酸とのジエステルであり、該モノカルボン酸中では、アクリル酸及びメタクリル酸が好ましい。この種の非共役エチレン性不飽和二重結合を２個有するモノマーの例は、アルキレングリコールジアクリラート及びアルキレングリコールジメタクリラート、例えばエチレングリコールジアクリラート、１，２−プロピレングリコールジアクリラート、１，３−プロピレングリコールジアクリラート、１，３−ブチレングリコールジアクリラート、１，４−ブチレングリコールジアクリラート及びエチレングリコールジメタクリラート、１，２−プロピレングリコールジメタクリラート、１，３−プロピレングリコールジメタクリラート、１，３−ブチレングリコールジメタクリラート、１，４−ブチレングリコールジメタクリラート、三価アルコールとα，β−モノエチレン性不飽和モノカルボン酸とのトリエステル、例えばグリセリントリアクリラート、グリセリントリメタクリラート、トリメチロールプロパントリアクリラート、トリメチロールプロパントリメタクリラート、並びにジビニルベンゼン、ビニルメタクリラート、ビニルアクリラート、アリルメタクリラート、アリルアクリラート、ジアリルマレアート、ジアリルフマラート、メチレンビスアクリルアミド、シクロペンタジエニルアクリラート、トリアリルシアヌラート又はトリアリルイソシアヌラートである。特に好ましいのは、１，４−ブチレングリコールジアクリラート、アリルメタクリラート及び／又はジビニルベンゼンである。
【００５５】
ポリマーＰ中に重合導入されるモノマーＣの量は、≧０かつ≦５質量％、好ましくは≧０かつ≦３質量％及び特に好ましくは≧０かつ≦１．５質量％である。
【００５６】
モノマーＤとして、全てのモノエチレン性不飽和シラン基含有化合物が考慮に値する。特に有利に、モノマーＤは、加水分解可能なシラン基を有する。有利に、加水分解可能なシラン基は、少なくとも１個のアルコキシ基又はハロゲン原子、例えば塩素を含有する。有利に使用可能なモノマーＤは、WO-A-2008/150647、9頁5〜25行に開示されている。特に有利に、３−メタクリルオキシプロピルトリメトキシシラン、３−メタクリルオキシプロピルトリエトキシシラン、ビニルトリアセトキシシラン及び／又はビニルエトキシジメトキシシランが使用される。その際に、モノマーＤは、無機の粒状及び／又は繊維状の基材、例えば特にガラス繊維又は鉱物繊維、例えばアスベスト又はロックウールが結合されるべきである場合には、常に、好ましくは使用される。
【００５７】
ポリマーＰ中に任意に重合導入されるモノマーＤの量は、好ましい実施態様において、≧０かつ≦１０質量％、好ましくは≧０かつ≦５質量％及び特に好ましくは０質量％である。他の好ましい実施態様において、特に、無機の粒状及び／又は繊維状の基材が結合されるべきである場合には、ポリマーＰ中に重合導入されるモノマーＤの量は、≧０．１かつ≦１０質量％、有利に≧０．１かつ≦５質量％及び特に有利に≧０．５かつ≦２．５質量％である。
【００５８】
モノマーＥとして、そのホモポリマーが≦３０℃のガラス転移温度を有し、かつモノマーＡ〜Ｄとは異なる、全てのエチレン性不飽和モノマーが考慮に値する。適したモノマーＥは、例えば、共役脂肪族Ｃ4〜Ｃ9−ジエン化合物、ビニルアルコールとＣ1〜Ｃ10−モノカルボン酸とのエステル、Ｃ1〜Ｃ10−アルキルアクリラート、Ｃ5〜Ｃ10−アルキルメタクリラート、Ｃ5〜Ｃ10−シクロアルキルアクリラート及びＣ5〜Ｃ10−シクロアルキルメタクリラート、Ｃ1〜Ｃ10−ジアルキルマレアート及び／又はＣ1〜Ｃ10−ジアルキルフマラート、Ｃ3〜Ｃ10−アルカノールのビニルエーテル、分岐状及び非分岐状のＣ3〜Ｃ10−オレフィンである。有利に、そのホモポリマーが＜０℃のＴｇ値を有するモノマーＥが使用される。特に有利に、モノマーＥとして、酢酸ビニル、エチルアクリラート、ｎ−プロピルアクリラート、ｎ−ブチルアクリラート、イソブチルアクリラート、ｓ−ブチルアクリラート、ｎ−ヘキシルアクリラート、２−エチルヘキシルアクリラート、ｎ−ヘキシルメタクリラート、２−エチルヘキシルメタクリラート、ジ−ｎ−ブチルマレアート、ジ−ｎ−ブチル−フマラートが使用され、その際に、２−エチルヘキシルアクリラート、ｎ−ブチルアクリラート、１，４−ブタジエン及び／又はエチルアクリラートが特に好ましい。
【００５９】
ポリマーＰ中に重合導入されるモノマーＥの量は、≧２０かつ≦７０質量％、好ましくは≧２５かつ≦６５質量％及び特に好ましくは≧３０かつ≦６０質量％である。
【００６０】
モノマーＦとして、そのホモポリマーが≧５０℃のガラス転移温度を有し、かつモノマーＡ〜Ｄとは異なる、全てのエチレン性不飽和モノマーが考慮に値する。適したモノマーＦは、例えば、ビニル芳香族モノマー及びＣ1〜Ｃ4−アルキルメタクリラートである。ビニル芳香族モノマーは、特にスチレン又はα−メチルスチレンの誘導体であると理解され、該誘導体中でフェニル核は、場合により１、２又は３個のＣ1〜Ｃ4−アルキル基、ハロゲン、特に臭素又は塩素及び／又はメトキシ基により置換されている。好ましくは、そのホモポリマーが≧８０℃のガラス転移温度を有するモノマーである。特に好ましいモノマーは、スチレン、α−メチルスチレン、ｏ−又はｐ−ビニルトルエン、ｐ−アセトキシスチレン、ｐ−ブロモスチレン、ｐ−ｔ−ブチルスチレン、ｏ−、ｍ−又はｐ−クロロスチレン、メチルメタクリラート、ｔ−ブチルアクリラート、ｔ−ブチルメタクリラート、エチルメタクリラート、イソブチルメタクリラート、ｎ−ヘキシルアクリラート、シクロヘキシルメタクリラート、しかし例えばｔ−ブチルビニルエーテル又はシクロヘキシルビニルエーテルでもあり、その際にしかしながらメチルメタクリラート、スチレン及び／又はｔ−ブチルメタクリラートが特に好ましい。
【００６１】
ポリマーＰ中に重合導入されるモノマーＦの量は、≧２５かつ≦７１．９質量％、好ましくは≧２５かつ≦６４．５質量％及び特に好ましくは≧２５かつ≦５７質量％である。
【００６２】
水性バインダー組成物は、以下のものから構成されるポリウレタンを含有する：
１ａ）ジイソシアナート、
１ｂ）ジオール、それらのうち
１ｂ1）ジオール（１ｂ）の全量を基準として、１０〜１００モル％が、５００〜５０００の分子量を有し、かつ
１ｂ2）ジオール（１ｂ）の全量を基準として、０〜９０モル％が、６０〜５００ｇ／モルの分子量を有する、
１ｃ）モノマー（１ａ）及び（１ｂ）とは異なり、少なくとも１個のイソシアナート基又はイソシアナート基に対して反応性の少なくとも１個の基を有し、更にまた少なくとも１個の親水基又は潜在性親水基を有し、それにより該ポリウレタンの水分散性を生じさせる、モノマー、
１ｄ）場合により、モノマー（１ａ）〜（１ｃ）とは異なり、アルコール性ヒドロキシル基、第一級又は第二級のアミノ基又はイソシアナート基である反応性基を有する更なる多価化合物、及び
１ｅ）場合により、モノマー（１ａ）〜（１ｄ）とは異なり、アルコール性ヒドロキシル基、第一級又は第二級のアミノ基又はイソシアナート基である反応性基を有する一価化合物、
該ポリウレタンは、モノマー１ａ）、１ｂ）、１ｃ）並びに場合により１ｄ）及び１ｅ）を、適した触媒の存在下で反応することにより得ることができる。
【００６３】
該水性分散液は、他のモノマーに加えてジイソシアナート１ａ）から誘導されているポリウレタンを含有し、その際に、好ましくは、通常ポリウレタン化学において使用されるジイソシアナート１ａ）が使用される。
【００６４】
特に挙げられるのは、モノマーとして、
１ａ）ジイソシアナートＸ（ＮＣＯ）2であり、ここで、Ｘは、炭素原子４〜１２個を有する脂肪族炭化水素基、炭素原子６〜１５個を有する環式脂肪族又は芳香族の炭化水素基又は炭素原子７〜１５個を有する芳香脂肪族炭化水素基を表す。この種のジイソシアナートの例は、テトラメチレンジイソシアナート、ヘキサメチレンジイソシアナート（ＨＤＩ）、ドデカメチレンジイソシアナート、１，４−ジイソシアナトシクロヘキサン、１−イソシアナト−３，５，５−トリメチル−５−イソシアナトメチルシクロヘキサン（ＩＰＤＩ）、２，２−ビス−（４−イソシアナトシクロヘキシル）−プロパン、トリメチルヘキサンジイソシアナート、１，４−ジイソシアナトベンゼン、２，４−ジイソシアナトトルエン、２，６−ジイソシアナトトルエン、４，４´−ジイソシアナトジフェニルメタン、２，４´−ジイソシアナトジフェニルメタン、ｐ−キシリレンジイソシアナート、テトラメチルキシリレンジイソシアナート（ＴＭＸＤＩ）、ビス−（４−イソシアナトシクロヘキシル）メタンの異性体（ＨＭＤＩ）、例えばそのトランス／トランス異性体、シス／シス異性体及びシス／トランス異性体並びにこれらの化合物からなる混合物である。
【００６５】
この種のジイソシアナートは商業的に入手可能である。
【００６６】
これらのイソシアナートの混合物として、特に、ジイソシアナトトルエン及びジイソシアナトジフェニルメタンのそれぞれの構造異性体の混合物が重要であり、特に、２，４−ジイソシアナトトルエン８０モル％及び２，６−ジイソシアナトトルエン２０モル％の混合物が適している。更に、芳香族イソシアナート、例えば２，４−ジイソシアナトトルエン及び／又は２，６−ジイソシアナトトルエンと、脂肪族又は環式脂肪族のイソシアナート、例えばヘキサメチレンジイソシアナート又はＩＰＤＩとの混合物が特に有利であり、その際に、該脂肪族イソシアナート対該芳香族イソシアナートの好ましい混合比は４：１〜０．２５：１である。
【００６７】
該ポリウレタンの合成のために、前記の化合物以外の化合物として、その遊離イソシアナート基に加えて、更にキャップされたイソシアナート基、例えばウレトジオン基を有するイソシアナートも使用することができる。
【００６８】
良好な塗膜形成及び弾性に関して、ジオールとして、
１ｂ）とりわけより高分子量のジオール（１ｂ1）が考慮に値し、該ジオールは、５００〜５０００ｇ／モル、好ましくは１０００〜３０００ｇ／モルの分子量を有する。
ジオール（１ｂ1）は特に、例えばUllmanns Encyklopaedie der technischen Chemie, 第4版, 第19巻, 62〜65から知られている、ポリエステルポリオールである。好ましくは、二価アルコールと二価カルボン酸との反応により得られるポリエステルポリオールが使用される。該遊離ポリカルボン酸の代わりに、対応するポリカルボン酸無水物又は低級アルコールの対応するポリカルボン酸エステル又はそれらの混合物も、該ポリエステルポリオールの製造に使用することができる。該ポリカルボン酸は、脂肪族、環式脂肪族、芳香脂肪族、芳香族又はヘテロ環式であってよく、かつ場合により、例えばハロゲン原子により、置換されていてよい及び／又は不飽和であってよい。これらの例として、次のものが挙げられる：スベリン酸、アゼライン酸、フタル酸、イソフタル酸、無水フタル酸、テトラヒドロフタル酸無水物、ヘキサヒドロフタル酸無水物、テトラクロロフタル酸無水物、エンドメチレンテトラヒドロフタル酸無水物、グルタル酸無水物、マレイン酸、無水マレイン酸、フマル酸、ダイマー脂肪酸。好ましいのは、一般式ＨＯＯＣ−（ＣＨ2）y−ＣＯＯＨ［式中、ｙは、１〜２０の数、好ましくは２〜２０の偶数である］のジカルボン酸、例えばコハク酸、アジピン酸、セバシン酸及びドデカンジカルボン酸である。
【００６９】
多価アルコールとして、例えばエチレングリコール、プロパン−１，２−ジオール、プロパン−１，３−ジオール、ブタン−１，３−ジオール、ブテン−１，４−ジオール、ブチン−１，４−ジオール、ペンタン−１，５−ジオール、ネオペンチルグリコール、ビス−（ヒドロキシメチル）−シクロヘキサン、例えば１，４−ビス−（ヒドロキシメチル）シクロヘキサン、２−メチル−プロパン−１，３−ジオール、メチルペンタンジオール、更にジエチレングリコール、トリエチレングリコール、テトラエチレングリコール、ポリエチレングリコール、ジプロピレングリコール、ポリプロピレングリコール、ジブチレングリコール及びポリブチレングリコールが考慮に値する。好ましいのは、一般式ＨＯ−（ＣＨ2）x−ＯＨのアルコールであり、ここで、ｘは、１〜２０の数、好ましくは２〜２０の偶数である。これらの例は、エチレングリコール、ブタン−１，４−ジオール、ヘキサン−１，６−ジオール、オクタン−１，８−ジオール及びドデカン−１，１２−ジオールである。更に好ましいのはネオペンチルグリコールである。
【００７０】
更に、ポリカーボネートジオールも考慮に値し、これらは、例えば、ホスゲンと、該ポリエステルポリオールのための合成成分として挙げられた過剰量の低分子量アルコールとの反応により得ることができる。
【００７１】
適しているのは、ラクトンベースのポリエステルジオールでもあり、それらは、ラクトンのホモポリマー又は混合ポリマー、好ましくは、末端ヒドロキシル基を有し、適した二官能性開始剤分子へのラクトンの付加生成物である。ラクトンとして、好ましくは、一般式ＨＯ−（ＣＨ2）z−ＣＯＯＨの化合物から誘導されるものが考慮に値し、ここで、ｚは１〜２０の数であり、かつメチレン単位の水素原子は、Ｃ1〜Ｃ4−アルキル基により置換されていてもよい。例は、ε−カプロラクトン、β−プロピオラクトン、γ−ブチロラクトン及び／又はメチル−ε−カプロラクトン並びにそれらの混合物である。適した開始剤成分は、例えば、前記で該ポリエステルポリオールのための合成成分として挙げられた低分子量の二価アルコールである。ε−カプロラクトンの対応するポリマーが特に好ましい。低級ポリエステルジオール又はポリエーテルジオールも、該ラクトンポリマーを製造するための開始剤として使用することができる。ラクトンの該ポリマーの代わりに、該ラクトンに対応するヒドロキシカルボン酸の対応する化学的に等価な重縮合物も使用することができる。
それに加えて、モノマー（１ｂ1）として、ポリエーテルジオールが考慮に値する。それらは、特に、エチレンオキシド、プロピレンオキシド、ブチレンオキシド、テトラヒドロフラン、スチレンオキシド又はエピクロロヒドリンをそれら自体と、例えばＢＦ3の存在下で、重合させることによるか又はこれらの化合物を、場合により混合物で又は連続して、反応できる水素原子を有する開始成分、例えばアルコール又はアミン、例えば水、エチレングリコール、プロパン−１，２−ジオール、プロパン−１，３−ジオール、１，２−ビス（４−ヒドロキシジフェニル）プロパン又はアニリンに付加させることにより、得ることができる。特に好ましいのは、２４０〜５０００及びとりわけ５００〜４５００の分子量のポリテトラヒドロフランである。それに加えて、ポリエステルジオールとポリエーテルジオールとの混合物も、モノマー（１ｂ1）として使用することができる。
【００７２】
同様に適しているのは、モノマー（１ｃ1）として、ポリヒドロキシオレフィン、好ましくは２個の末端ヒドロキシル基を有するもの、例えばα−ω−ジヒドロキシポリブタジエン、α−ω−ジヒドロキシポリメタクリルエステル又はα−ω−ジヒドロキシポリアクリルエステルである。そのような化合物は、例えば、EP-A-622378から知られている。更に適したポリオールは、ポリアセタール、ポリシロキサン及びアルキド樹脂である。
【００７３】
該ポリオールは、混合物として０．１：１〜９：１の比で使用することもできる。
【００７４】
モノマー（１ｂ2）として、とりわけ、ポリエステルポリオールの製造のために挙げられた短鎖アルカンジオールの合成成分が使用され、その際に、炭素原子２〜１２個を有するジオール、炭素原子２〜１２個及び偶数の炭素原子を有する非分岐状ジオール並びにペンタン−１，５−ジオール及びネオペンチルグリコールが好ましい。
【００７５】
好ましくは、ジオール（１ｂ1）の割合は、ジオール（１ｂ）の全量を基準として１０〜１００モル％であり、かつモノマー（１ｂ2）の割合は、ジオール（１ｂ）の全量を基準として０〜９０モル％である。特に好ましくは、ジオール（１ｂ1）対モノマー（１ｂ2）の比は、０．１：１〜５：１、特に好ましくは０．２：１〜２：１である。
【００７６】
該ポリウレタンの水分散性を達成するためには、該ポリウレタンは、成分（１ａ）、（１ｂ）及び場合により（１ｄ）に加えて、成分（１ａ）、（１ｂ）及び（１ｄ）とは異なり、少なくとも１個のイソシアナート基又はイソシアナート基に対して反応性の少なくとも１個の基及び更にまた少なくとも１個の親水基又は親水基へ変換されうる基を有するモノマー（１ｃ）から構成されている。以下の文において、概念“親水基又は潜在性親水基”は、“（潜在性）親水基”と略される。該（潜在性）親水基は、該ポリマー主鎖の合成に利用されるモノマーの官能基よりもはるかにゆっくりと、イソシアナートと反応する。
【００７７】
成分（１ａ）、（１ｂ）、（１ｃ）、（１ｄ）及び（１ｅ）の全量に対する（潜在性）親水基を有する成分の割合は、一般的に、該（潜在性）親水基のモル量が、全てのモノマー（１ａ）〜（１ｅ）の質量を基準として、３０〜１０００ミリモル／ｋｇ、好ましくは５０〜５００ミリモル／ｋｇ及び特に好ましくは８０〜３００ミリモル／ｋｇであるように調節される。
【００７８】
（潜在性）イオン性モノマー（１ｃ）は、例えばUllmanns Encyklopaedie der technischen Chemie, 第4版, 第19巻, 311〜313頁に及び例えばDE-A-14 95 745に詳細に記載されている。
【００７９】
（潜在性）カチオン性モノマー（１ｃ）として、とりわけ、第三級アミノ基を有するモノマーが、特に実際に重要であり、例えば：トリス−（ヒドロキシアルキル）アミン、Ｎ，Ｎ′−ビス（ヒドロキシアルキル）アルキルアミン、Ｎ−ヒドロキシアルキル−１−ジアルキルアミン、トリス−（アミノアルキル）アミン、Ｎ，Ｎ′−ビス（アミノアルキル）アルキルアミン、Ｎ−アミノアルキル−ジアルキルアミン、その際に、これらの第三級アミンのアルキル基及びアルカンジイル単位は互いに独立して、炭素原子１〜６個からなる。更に、好ましくは２個の末端ヒドロキシル基を有し、第三級窒素原子を有するポリエーテルが考慮に値し、これらは例えば、アミン窒素に結合した２個の水素原子を有するアミン、例えばメチルアミン、アニリン又はＮ，Ｎ′−ジメチルヒドラジンのアルコキシル化により、それ自体として常用の方法で入手可能である。この種のポリエーテルは、一般的に、５００〜６０００ｇ／モルであるモル質量を有する。
【００８０】
これらの第三級アミンは、酸、好ましくは強鉱酸、例えばリン酸、硫酸、ハロゲン化水素酸又は強有機酸を用いるか、又は適した四級化剤、例えばＣ1〜Ｃ6−アルキルハロゲン化物又はベンジルハロゲン化物、例えば臭化物又は塩化物との反応によるかのいずれかで、そのアンモニウム塩へ変換される。
【００８１】
（潜在性）アニオン性基を有するモノマーとして、通常、少なくとも１個のアルコール性ヒドロキシル基又は少なくとも１個の第一級又は第二級のアミノ基を有する、脂肪族、環式脂肪族、芳香脂肪族又は芳香族のカルボン酸及びスルホン酸が考慮に値する。好ましいのは、とりわけ炭素原子３〜１０個を有する、ジヒドロキシアルキルカルボン酸であり、これはUS-A 3 412 054にも記載されている。
【００８２】
それ以外に適しているのは、５００超〜１００００ｇ／モルの分子量を有し、少なくとも２個のカルボキシラート基を有するジヒドロキシル化合物であり、これらはDE-A-39 11 827から知られている。それらは、重付加反応において、ジヒドロキシル化合物を、テトラカルボン酸二無水物、例えばピロメリト酸二無水物又はシクロペンタンテトラカルボン酸二無水物と２：１〜１．０５：１のモル比で反応させることにより、得ることができる。ジヒドロキシル化合物として、特に連鎖延長剤として挙げられるモノマー（１ｂ2）並びにジオール（１ｂ1）が適している。
【００８３】
イソシアナートに対して反応性のアミノ基を有するモノマー（１ｃ）として、アミノカルボン酸、例えばリシン、β−アラニン又はDE-A-20 34 479に挙げられたα，β−不飽和のカルボン酸又はスルホン酸への脂肪族ジ第一級ジアミンの付加物が考慮に値する。
【００８４】
特に好ましいのは、Ｎ−（２−アミノエチル）−２−アミノエタンカルボン酸並びにＮ−（２−アミノエチル）−２−アミノエタンスルホン酸もしくは相応するアルカリ金属塩であり、その際に、Ｎａは対イオンとして特に好ましい。
【００８５】
更に好ましいのは、２−アクリルアミド−２−メチルプロパンスルホン酸への前記の脂肪族ジ第一級ジアミンの付加物であり、これらは例えば独国特許第19 54 090号明細書に記載されている。
【００８６】
該ポリウレタンは、成分（１ｂ）及び（１ｄ）の全量を基準として、好ましくは１〜３０モル％、特に好ましくは４〜２５モル％の、イソシアナートに対して反応性の少なくとも２個のアミノ基を有するポリアミンをモノマー（１ｄ）として含有する。
【００８７】
場合により併用されるモノマー（１ｅ）は、モノイソシアナート、モノアルコール及びモノ第一級及びモノ第二級のアミンである。一般的に、それらの割合は、該モノマーの全モル量を基準として最大１０モル％である。これらの単官能性化合物は通常、更なる官能基、例えばオレフィン性基又はカルボニル基を有し、かつ該ポリウレタンの分散もしくは架橋又は更なる重合類似反応を可能にする官能基を該ポリウレタン中へ導入するのに役立つ。考慮に値するのは、このためには、モノマー、例えばイソプロペニル−α，α−ジメチルベンジルイソシアナート（ＴＭＩ）及びアクリル酸又はメタクリル酸のエステル、例えばヒドロキシエチルアクリラート又はヒドロキシエチルメタクリラートである。
【００８８】
通常、成分（１ａ）〜（１ｅ）並びにそれらのそれぞれのモル量は、比Ａ：Ｂが、０．５：１〜２：１、好ましくは０．８：１〜１．５：１、特に好ましくは０．９：１〜１．２：１であるように選択される。極めて特に好ましくは、比Ａ：Ｂはできるだけ１：１の近くにあり、ここで、
Ａ）は、イソシアナート基のモル量を、かつ
Ｂ）は、該ヒドロキシル基のモル量及びイソシアナートと付加反応において反応することができる該官能基のモル量の和を、
意味する。
【００８９】
使用されるモノマー（１ａ）〜（１ｅ）は平均して、通常、１．５〜２．５個、好ましくは１．９〜２．１個、特に好ましくは２個の、イソシアナート基もしくはイソシアナートと付加反応において反応することができる官能基を有する。
【００９０】
該ＰＵＲ分散液を製造するための、モノマー１ａ）、１ｂ）、１ｃ）並びに場合により１ｄ）及び１ｅ）の重付加は、適した触媒の存在下で行われる。
【００９１】
触媒として、スズ化合物、例えばジブチルスズジラウラート、更に第三級アミン、亜鉛化合物、ジルコニウム化合物、銅化合物、ビスマス化合物、チタン化合物、モリブデン化合物及びセシウム化合物が適している。
【００９２】
Q. Bell, Raw Materials and their Usageには, Solvent-Borne Urethane Resins, Vol. 1:Surface Coatings, Chapman and Hall, New York, 1993, 153頁以降中、多様なアミン系及び金属ベースの触媒が記載されている。
【００９３】
好ましいセシウム化合物は、次のアニオンが使用されるセシウム塩である：Ｆ、Ｃｌ-、ＣｌＯ-、ＣｌＯ3、ＣｌＯ4、Ｂｒ-、Ｉ-、ＩＯ3-、ＣＮ-、ＯＣＮ-、ＮＯ2-、ＮＯ3-、ＨＣＯ3- ＣＯ32-、Ｓ2-、ＳＨ-、ＨＳＯ3-、ＳＯ32-、ＨＳＯ4-、Ｓ2Ｏ22-、Ｓ2Ｏ42-、Ｓ2Ｏ52-、Ｓ2Ｏ62-、Ｓ2Ｏ72-、Ｓ2Ｏ82-、Ｈ2ＰＯ2-、Ｈ2ＰＯ4-、ＨＰＯ4-、ＰＯ43-、Ｐ2Ｏ74-、（ＯＣnＨ2n+1）-、（ＣnＨ2n-1Ｏ2）-、（Ｃn+1Ｈ2n-2Ｏ4）2-、ここでｎは１〜２０の数を表す。
【００９４】
特に好ましいのは、その際に、アニオンが式（ＣnＨ2n-1Ｏ2）-並びに（Ｃn+1Ｈ2n-2Ｏ4）2-［式中ｎは１〜２０である］に従うセシウムカルボキシラートである。極めて特に好ましいセシウム塩は、アニオンとして、一般式（ＣnＨ2n-1Ｏ2）-のモノカルボキシラートを有し、ここでｎは１〜２０の数を表す。この際に、特に、ホルマート、アセタート、プロピオナート、ヘキサノアート及び２−エチルヘキサノアートを挙げることができる。
【００９５】
該セシウム塩は、溶剤不含のバッチ１ｋｇ当たりセシウム塩０．０１〜１０ミリモルの量で使用される。好ましくは、これらは、溶剤不含のバッチ１ｋｇ当たりセシウム塩０．０５〜２ミリモルの量で使用される。
【００９６】
該分散液は、一般的に、１０〜７５質量％、好ましくは２０〜６５質量％の固体含量及び１０〜５００ｍＰａｓの粘度（２０℃の温度及び２５０ｓ-1のせん断速度で測定）を有する。
【００９７】
そのような水性ポリウレタン分散液は、例えば、DE-A-101 61 156号明細書に記載されている。
【００９８】
熱硬化性樹脂の初期縮合物及びバインダーの該水溶液又は水性分散液は、場合により更に界面活性剤を含有していてよい。適しているのは、例えば、非イオン界面活性剤、アニオン界面活性剤及びカチオン界面活性剤並びに少なくとも１種の非イオン界面活性剤と少なくとも１種のアニオン界面活性剤との混合物、少なくとも１種の非イオン界面活性剤と少なくとも１種のカチオン界面活性剤との混合物、複数の非イオン界面活性剤又は複数のカチオン界面活性剤の又は複数のアニオン界面活性剤の混合物である。
【００９９】
本発明によるフレキシブルで平らな基材は、次のように製造することができる：
該平らな基材、例えば不織布（いわゆるノンウーブンを含む）、織物（いわゆるティッシュを含む）、編物、紙、板紙及び厚紙は、まず最初に、少なくとも１種の熱硬化性樹脂の初期縮合物及びバインダーの水溶液又は水性分散液で処理することができる。
【０１００】
該初期縮合物及び該バインダーの該溶液又は分散液は、硬化剤を含有していてよいが、しかし硬化剤を含有せずに使用することもできる。
【０１０１】
研磨面を有するフレキシブルで平らな基材の製造方法は、熱硬化性樹脂の少なくとも１種の初期縮合物及びバインダーの水溶液又は水性分散液を、フレキシブルで平らな基材のおもて面及び／又は裏面上へ、コーティングされていない乾燥した基材を基準として０．１〜９０質量％の範囲内の量で塗付し、引き続き、該初期縮合物を架橋させ、処理された基材を乾燥させることによって、実施することができる。
【０１０２】
好適な方法において、該活性成分及び作用物質、好ましくは染料又は顔料又はカプセル化されない又は（マイクロ）カプセル化された香料が、該初期縮合物及び該バインダーの完成した水溶液又は水性分散液に添加されてから、これが、該平らな基材、好ましくは紙、板紙、厚紙、織物（いわゆるティッシュを含む）、編物及び不織布（いわゆるノンウーブンを含む）上へ塗付される。
【０１０３】
更に好適な方法において、該活性成分及び作用物質、好ましくは染料又は顔料又はカプセル化されない又は（マイクロ）カプセル化された香料は、その製造の際に、該初期縮合物及び該バインダーの水溶液又は水性分散液に添加され、これは次いで、該平らな基材、好ましくは紙、板紙、厚紙、織物（いわゆるティッシュを含む）、編物及び不織布（いわゆるノンウーブンを含む）上へ塗付される。
【０１０４】
更に好適な方法において、該活性成分及び作用物質、好ましくは染料又は顔料又はカプセル化されない又は（マイクロ）カプセル化された香料は、該初期縮合物及び該バインダーの製造の際に添加される。この混合物は次いで、該平らな基材上への塗付の直前にはじめて、水溶液又は水性分散液へ変換され、次いで該平らな基材、好ましくは紙、板紙、厚紙、織物（いわゆるティッシュを含む）、編物及び不織布（いわゆるノンウーブンを含む）上へ塗付される。
【０１０５】
通常、前記の活性成分及び作用物質、好ましくは該（マイクロ）カプセル化された活性成分及び作用物質、特に好ましくは該（マイクロ）カプセル化された揮発性の活性成分及び作用物質、例えば香料及び／又は水に不溶性の活性成分及び作用物質、例えばワックス又はシリコーンは、本発明によるフレキシブルで平らな基材の機械的負荷、例えば擦り磨き、拭き取り又はその他の清浄化の際に、部分的又は完全に放出される。
【０１０６】
該樹脂塗付の際に、好ましくは該基材の表面上でかつ該基材のより深い層中にではなく、該樹脂及び該バインダーの良好でできるだけ均一な分布を達成するために、該初期縮合物及び該バインダーの水溶液又は水性分散液の特定の流動学的挙動又は特定の粘度が有利である。該初期縮合物及び該バインダーの水溶液又は水性分散液は、該基材上に容易に広がることができるように十分に流動性であるべきであるが、しかし広がる際に迅速に該基材のより深い層中へ浸透又は吸収されるほど流動性であるべきではない。
【０１０７】
更に、該初期縮合物及び該バインダーの水溶液又は水性分散液の良好でできるだけ均一な分布を、対応する樹脂塗付装置、例えば圧力ロール、ナイフ又はスクリーン上で達成することが、該初期縮合物及び該バインダーの水溶液又は水性分散液を、該基材、例えば、紙、板紙、厚紙、織物（いわゆるティッシュを含む）、編物及び不織布（いわゆるノンウーブンを含む）上へ均一に移送することを保証するために有利である。
【０１０８】
更に、該初期縮合物及び該バインダーの水溶液又は水性分散液の適した粘度に調節することは、噴霧法を用いる該初期縮合物の水溶液又は水性分散液の塗付の際に、該初期縮合物の液滴の大きさができるだけ小さく、該液滴がその噴霧ノズルを閉塞させず、かつ均一に該基材上に分布するために有利である。
【０１０９】
該初期縮合物及び該バインダーの水溶液又は水性分散液は、ゆえに、高分子増粘剤を、該初期縮合物及び該バインダーの水溶液又は水性分散液を基準として０．０１〜１０質量％の範囲内、好ましくは０．０１〜５質量％の範囲内で含有する。
【０１１０】
本発明による生成物を製造するためには、該初期縮合物及び該バインダーの該溶液又は分散液（以下に“調製溶液”とも呼ぶ）は、全面的又はさもなければパターンの形態で、該基材上へ塗付することができる。
該調製溶液、すなわち硬化剤を有するか又は有しない該初期縮合物及び該バインダーの該水溶液又は水性分散液の粘度は、通常、本発明による増粘剤の添加により調節され、その後、該基材上へ塗付され、引き続きはじめて硬化される。
【０１１１】
本発明による調製溶液は、好ましくは、泡立っていない状態で、それぞれ考慮に値する基体上へ塗付される。これは、例えば、噴霧、ナイフ塗、ロール塗、印刷により、とりわけスクリーン印刷を用いて、又は当業者に知られた適した他の工業用装置を用いて、例えばサイズプレス、フィルムプレス、エアブラシ、カーテン塗工のための装置により、該平らな基体上へ塗付することができる。好ましくは、非接触法又は該平らな基材上へのできるだけ少ない圧力を伴う方法が使用されて、該基材中への該樹脂の吸収を減少させる。
【０１１２】
該塗付は、片面に又は両面にも、同時に又は連続してのいずれかで、行うことができる。該調製溶液を用いて該平らな基材上へ塗付される、硬化性樹脂の量は、コーティングされていない乾燥した平らな基材の坪量を基準として、例えば０．１〜９０質量％、好ましくは０．２５〜７５質量％、特に０．５〜５０質量％である。
【０１１３】
この量は、それゆえ、装飾フィルムの製造のために平らな基材をメラミン／ホルムアルデヒド樹脂に含浸することにより使用される量を本質的に下回る。それぞれ該基材上へ塗付される初期縮合物の量は、本発明による生成物のフレキシビリティー、柔らかさ及び手触りに決定的な影響を有する。
【０１１４】
そのうえ、該基材上での該調製溶液もしくは硬化された樹脂の分布は、本発明による生成物のフレキシビリティーにかなりの影響を有する。該調製溶液は、例えば、不均一に該基体上へ塗付することができ、その際に、これは例えば該基体を全面的に覆うが、しかしながらその上に均一に分布されていない。更なる変型は、該調製溶液を、該平らな基材上へパターンに従い印刷することにある。例えば、該調製溶液が、平行な細長い線の形態で又は点状で該基体上へ印刷される場合に、例えば特にフレキシブルな生成物が得られる。
【０１１５】
該平らな基体上への該調製溶液の塗付後に、該熱硬化性樹脂及び該バインダーの架橋と、熱硬化性樹脂の初期縮合物及び該バインダーの被覆(Auflage)を備えた平らな基材の乾燥とが行われ、その際に、架橋及び乾燥は、同時に又は連続して行うことができる。有利な実施は、該熱硬化性樹脂及び該バインダーが、湿った雰囲気中で架橋され、かつ該生成物がその後乾燥されることにある。該樹脂の熱硬化及び該生成物の乾燥は、例えば２０〜２５０℃、好ましくは２０〜２００℃、特に好ましくは２０〜１５０℃の温度範囲内で行うことができる。
【０１１６】
該乾燥工程は、例えば、ガス乾燥器中又はＩＲ乾燥器中で行うこともできる。それぞれ使用される温度が高ければ高いほど、該乾燥装置中の乾燥すべき材料の滞留時間がよりいっそう短くなる。所望の場合には、本発明による生成物は、該乾燥後に更に、３００℃までの温度で熱処理することができる。３００℃を上回る温度も、該樹脂の硬化に使用することができるが、しかしながらそうすると必要な滞留時間は極めて短い。
【０１１７】
尿素、メラミン及びホルムアルデヒドの縮合物をベースとする水性バインダー又は粉末としてそれぞれ、BASF SEのKauramin(登録商標)及びKaurit(登録商標)として販売されるグルー及び含浸用樹脂は、家具工業及び建設工業において、板状の木質材料、例えばパーティクルボード、合板パネル及び型枠パネルの製造に使用される、Kaurit(登録商標)の技術情報を参照。含浸用樹脂で含浸された紙は、硬質表面を有する。そのような生成物は、例えばラミネートフローリングの表面に又は家具の装飾に見出される、Kauramin(登録商標)の技術情報を参照。
【０１１８】
家庭及び工業において表面を清浄化するためのワイピングクロスとして使用される、フレキシブルで平らな基材が得られる。これらは、特に、金属、ガラス、磁器、プラスチック及び木材製の物体の表面清浄化用の研磨ワイピングクロスとして適している。本発明による生成物は、特に使い捨て物品として適しているが、しかしながら場合により複数回使用することができる。複数回の使用は、とりわけ、基体として織物又は不織布を有する本発明による生成物の場合に与えられている。
【０１１９】
本発明による基材は、ガラス、金属又はプラスチック製の表面の拭き取りの際に、これらの表面を清浄化するために望ましい擦り磨き作用を発揮する。しかしながら、該擦り磨き作用は、その際に、研磨紙よりもはるかに低いので、本発明による基材は、汚れの除去のために僅かな擦り磨き作用のみが望ましい全ての用途のために考慮に値するので、本発明による基材で拭き取られた材料の表面が、事実上損傷されないか又は傷つけられない。本発明による生成物は、好ましくは使い捨て物品として使用されるが、しかしながら―それぞれの用途に応じて―複数回使用することもできる。
【０１２０】
実施例におけるパーセントの記載は、その文脈からそうでないことが明らかにされていない場合には、質量パーセントを意味する。
【実施例】
【０１２１】
コーティングされた紙の製造
比較調製溶液Ａ
メラミン及びホルムアルデヒドの初期縮合物（Kauramin(登録商標) KMT 773、BASF SE）から、３０％濃度水溶液を、完全脱塩水１７５ｍｌを含浸用樹脂粉末７５ｇ並びにグァーガム１．５ｇと混合することによって製造した。この溶液３０ｇに、硝酸アンモニウム（５０％濃度）１．５ｇ及びフッ素で置換された表面活性剤（Zonyl(登録商標) FS 300、DuPont）１００μｌを添加し、均質な溶液になるまで注意深く混合した。
【０１２２】
調製溶液１
メラミン及びホルムアルデヒドの初期縮合物（Kauramin(登録商標) KMT 773、BASF SE）から、３０％濃度水溶液を、完全脱塩水１７５ｍｌを含浸用樹脂粉末７５ｇ並びにグァーガム１．５ｇと混合することによって製造した。この溶液３０ｇに、水性アクリラート分散液（Acrodur(登録商標) 32 D、BASF SE）３０ｇ及び硝酸アンモニウム（５０％濃度）１．５ｇを添加し、均質な溶液になるまで注意深く混合した。
【０１２３】
調製溶液２
メラミン及びホルムアルデヒドの初期縮合物（Kauramin(登録商標) KMT 773、BASF SE）から、３０％濃度水溶液を、完全脱塩水１７５ｍｌを含浸用樹脂粉末７５ｇ並びにグァーガム１．５ｇと混合することによって製造した。この溶液３０ｇに、水性ポリウレタン分散液（Emuldur(登録商標) 360A、BASF SE）３０ｇ及び硝酸アンモニウム（５０％濃度）１．５ｇを添加し、均質な溶液になるまで注意深く混合した。
【０１２４】
調製溶液３
メラミン−ホルムアルデヒド初期縮合物（BASF SEのKaurit(登録商標) 含浸システム820）から、約５０％濃度水溶液を、完全脱塩水９１ｇを含浸システム溶液１０９ｇ並びにグァーガム１．７ｇと混合することによって製造した。この溶液４５ｇに、硝酸アンモニウム（５０％濃度）２．２ｇを添加し、均質な溶液になるまで注意深く混合した。
【０１２５】
比較例Ａ（スクリーン印刷、比較調製溶液Ａ）
５３ｇ／ｍ2の坪量を有し、２３．８ｃｍ×２５．７ｃｍの大きさの１枚のキッチンペーパー（TORK(登録商標)（プレミアム）キッチンペーパー、SCA）上へ、比較調製溶液Ａの一部を、片面に、スクリーン印刷機及び三回の塗工を用いて塗付した。コーティングされた材料を、次いでアルミニウム製プレート上へ置き、乾燥器中で１２０℃で２０分乾燥させた。その後、該紙は乾燥しており、かつ架橋されていた。適用された樹脂の量は、乾燥したキッチンペーパーを基準として、その乾燥後に１１ｇ／ｍ2であった。
【０１２６】
例１（スクリーン印刷、調製溶液１）
５３ｇ／ｍ2の坪量を有し、２３．８ｃｍ×２５．７ｃｍの大きさの１枚のキッチンペーパー（TORK(登録商標)（プレミアム）キッチンペーパー、SCA）上へ、調製溶液１の一部を、片面に、スクリーン印刷機及び三回の塗工を用いて塗付した。コーティングされた材料を、次いでアルミニウム製プレート上へ置き、乾燥器中で８０℃で１５分乾燥させた。その後、該紙は乾燥しており、かつ架橋されていた。適用された樹脂の量は、乾燥したキッチンペーパーを基準として、その乾燥後に１１ｇ／ｍ2であった。
【０１２７】
例２（スクリーン印刷、調製溶液２）
５３ｇ／ｍ2の坪量を有し、２３．８ｃｍ×２５．７ｃｍの大きさの１枚のキッチンペーパー（TORK(登録商標)（プレミアム）キッチンペーパー、SCA）上へ、調製溶液２の一部を、片面に、スクリーン印刷機及び三回の塗工を用いて塗付した。コーティングされた材料を、次いでアルミニウム製プレート上へ置き、乾燥器中で８０℃で１５分乾燥させた。その後、該紙は乾燥しており、かつ架橋されていた。適用された樹脂の量は、乾燥したキッチンペーパーを基準として、その乾燥後に１１ｇ／ｍ2であった。
【０１２８】
例３（スクリーン印刷、調製溶液３）
５３ｇ／ｍ2の坪量を有し、２３．８ｃｍ×２５．７ｃｍの大きさの１枚のキッチンペーパー（TORK(登録商標)（プレミアム）キッチンペーパー、SCA）上へ、調製溶液３の一部を、片面に、スクリーン印刷機及び三回の塗工を用いて塗付した。コーティングされた材料を、次いでアルミニウム製プレート上へ置き、乾燥器中で８０℃で１５分乾燥させた。その後、該紙は乾燥しており、かつ架橋されていた。適用された樹脂の量は、乾燥したキッチンペーパーを基準として、その乾燥後に１１ｇ／ｍ2であった。
【０１２９】
もろさの評価
前記例により得られたコーティングされた紙を、コーティングされた箇所で、それらのもろさについて試験し、技術水準並びにコーティングされていない試料と比較した。そのためには、前記例によりコーティングされた紙を製造する際に、正方形のパターンを選択し、このパターンを印刷した。これは、７ｍｍの辺長さを有し、交互に、印刷された及び印刷されていない正方形である。その硬化及び乾燥後に、該例のもろさを、印刷された正方形に基づき評価した。そのためには、複数の印刷された正方形を、右手の親指と人差し指で連続して折り曲げ、そのもろさを触って調べ、その際に割れる音が聞こえるかどうかに注意を払った。その際に得られるもろさの印象が、相対もろさを決定する（６＝極度に脆い、明らかな割れる音；１＝フレキシブル、割れる音が聞こえない、印刷されていない基材と比較；評価は（ドイツの）学校の成績評価システムに準ずる）。
【０１３０】
清浄化作用
前記例により得られたコーティングされた紙を、ワイピングクロスとしてのそれらの適性について試験し、市販のコーティングされていない紙と比較した。このためには、試験すべき試料をそれぞれ、２１ｍｍの辺の長さ及び４６０ｇの質量を有する正方形のラムの一つの面上へ接着剤を用いて固定した。振盪機（Crock-Meter）上に、ガラスプレートを取り付けた。該ガラスプレート上へ、引き続き、油性マーカーで複数の細長い線を引いた（Permanent Marker Edding 3000）。この面上へ該正方形のラムを置き、その際に、試験すべき試料と接着されている該ラムの面を、それぞれガラスプレート上に載せた。該プレートの清浄化すべき箇所を、完全脱塩水０．５ｍｌで湿らせた。該振盪機を、５ｃｍの該プレートの水平振幅で２０往復ストローク／分で操作した。８ストローク（４往復ストローク）を湿潤状態で実施し、かつ該プレート上のマーキングの除去の程度を決定した。参考パターンと比較して、それについて、相対清浄化作用（６＝効果なし、１＝完全除去、学校の成績評価システム）を決定した。
【０１３１】
スクラッチ作用
該清浄化すべき表面の傷つきは望ましくないので、前記例により得られたコーティングされた紙を、それらが表面を傷つける性質について試験し、市販のコーティングされていない紙と比較した。このためには、試験すべき試料をそれぞれ、２１ｍｍの辺の長さ及び４６０ｇの質量を有する正方形のラムの一つの面上へ接着剤を用いて固定した。振盪機(Crock-Meter)上に、Plexiglas(登録商標)プレートを取り付けた。該振盪機を、５ｃｍの該プレートの水平振幅で２０往復ストローク／分で操作した。２０ストローク（１０往復ストローク）を乾燥状態で実施した。参考パターンと比較して、それに関して、相対スクラッチ作用（６＝激しく傷つく、１＝スクラッチを識別できない、学校の成績評価システム）を決定した。
【０１３２】
実施された試験及びその際に得られた結果は、次の表に示されている。
【表１】
2016514772.tif 000002
【手続補正書】
【提出日】平成26年10月15日(2014.10.15)
【手続補正１】
【補正対象書類名】特許請求の範囲
【補正対象項目名】全文
【補正方法】変更
【補正の内容】
【特許請求の範囲】
【請求項１】
フレキシブルな研磨面を有するフレキシブルで平らな基材であって、該基材は、熱硬化性樹脂の少なくとも１種の初期縮合物９９．９８５〜２０質量％、バイオポリマー、会合性増粘剤及び／又は全合成増粘剤からなる群から選択される高分子増粘剤０．００５〜１０質量％、硬化剤０．０１〜１０質量％、表面活性物質もしくは界面活性剤０〜１０質量％、活性成分及び作用物質０〜１５質量％及び水０〜７５質量％からの縮合生成物を含有する混合物を、コーティングされていない基材を基準として０．１〜９０質量％含有し、
該混合物が、ポリアクリラート、ポリメタクリラート、ポリアクリロニトリル、アクリル酸エステルとアクリロニトリルのコポリマー、スチレンとアクリロニトリルのコポリマー、アクリル酸エステルとスチレンとアクリロニトリルのコポリマー、アクリロニトリルとブタジエンとスチレンのコポリマー、ポリウレタン、又はそれらの混合物の群からの１種以上のバインダー１０〜７０質量％を含有する
ことを特徴とする、フレキシブルな研磨面を有するフレキシブルで平らな基材。
【請求項２】
該フレキシブルで平らな基材が、紙、板紙、厚紙、織物（いわゆるティッシュを含む）、編物又は不織布（いわゆるノンウーブンを含む）の群から選択されていることを特徴とする、請求項１記載のフレキシブルな研磨面を有するフレキシブルで平らな基材。
【請求項３】
該基材が、紙、板紙、織物（いわゆるティッシュを含む）、編物及び不織布（いわゆるノンウーブンを含む）の群から選択されていることを特徴とする、請求項１又は２記載のフレキシブルで平らな基材。
【請求項４】
該基材が、セルロース繊維製の紙、板紙、ボール紙及び厚紙、又は紡織繊維製又は紡織繊維の混合物製の、織物（いわゆるティッシュを含む）、編物及び不織布（いわゆるノンウーブンを含む）であることを特徴とする、請求項１から３までのいずれか１項記載のフレキシブルで平らな基材。
【請求項５】
バインダーとして、ポリアクリラート、ポリメタクリラート、ポリアクリロニトリル、並びにアクリル酸エステルとアクリロニトリルのコポリマー、スチレンとアクリロニトリルのコポリマー、アクリル酸エステルとスチレンとアクリロニトリルのコポリマー、アクリロニトリルとブタジエンとスチレンのコポリマー、ポリウレタン又はそれらの混合物の水性バインダーを使用することを特徴とする、請求項１から４までのいずれか１項記載のフレキシブルで平らな基材。
【請求項６】
該熱硬化性樹脂の初期縮合物が、メラミン／ホルムアルデヒド初期縮合物、メタノールでエーテル化されたメラミン／ホルムアルデヒド初期縮合物、尿素／ホルムアルデヒド初期縮合物、メラミン／尿素／ホルムアルデヒド初期縮合物、メラミン／尿素／フェノール／ホルムアルデヒド初期縮合物、尿素／グリオキサール初期縮合物及びフェノール／ホルムアルデヒド初期縮合物の群から選択されていることを特徴とする、請求項１から５までのいずれか１項記載のフレキシブルで平らな基材。
【請求項７】
熱硬化性樹脂として、ホルムアルデヒド対メラミンのモル比が１：１〜４：１であるメラミンとホルムアルデヒドとの初期縮合物を使用することを特徴とする、請求項１から６までのいずれか１項記載のフレキシブルで平らな基材。
【請求項８】
該初期縮合物の該溶液又は分散液が、酸又はそれらの塩並びにそれらの塩の水溶液の群から選択されている少なくとも１種の硬化剤０．１〜１０質量％を含有することを特徴とする、請求項１から７までのいずれか１項記載のフレキシブルで平らな基材。
【請求項９】
該初期縮合物の該溶液又は分散液が、少なくとも１種の界面活性剤又は表面活性物質を０．００１〜１５質量％含有することを特徴とする、請求項１から８までのいずれか１項記載のフレキシブルで平らな基材。
【請求項１０】
該初期縮合物の該溶液又は分散液が、少なくとも１種のバイオポリマー、会合性増粘剤、全合成増粘剤又はそれらの混合物を０．０１〜５質量％含有することを特徴とする、請求項１から９までのいずれか１項記載のフレキシブルで平らな基材。
【請求項１１】
該初期縮合物の該溶液又は分散液が、該基材上へ全面的に塗付されることを特徴とする、請求項１から１０までのいずれか１項記載のフレキシブルで平らな基材。
【請求項１２】
該初期縮合物の水溶液又は水性分散液が、該基材上へパターンの形態で塗付されることを特徴とする、請求項１から１０までのいずれか１項記載のフレキシブルで平らな基材。
【請求項１３】
熱硬化性樹脂の少なくとも１種の初期縮合物と、バイオポリマー、会合性増粘剤及び／又は全合成増粘剤からなる群から選択される高分子増粘剤と、硬化剤と、バインダーとからの縮合生成物を含有する該混合物の量が、コーティングされていない乾燥した基材を基準として２５〜７５質量％であることを特徴とする、請求項１から１２までのいずれか１項記載のフレキシブルで平らな基材。
【請求項１４】
活性成分及び作用物質並びにそれらの混合物を０．００１〜１５質量％含有することを特徴とする、請求項１から１３までのいずれか１項記載のフレキシブルで平らな基材。
【請求項１５】
カプセル化された形態で、例えばマイクロカプセルとして、使用される活性成分及び作用物質を含有することを特徴とする、請求項１から１４までのいずれか１項記載のフレキシブルで平らな基材。
【請求項１６】
家庭又は工業における表面を清浄化するためのワイピングクロスとしての、請求項１から１５までのいずれか１項記載のフレキシブルで平らな基材の使用。
【請求項１７】
請求項１から１６までのいずれか１項記載の研磨面を有するフレキシブルで平らな基材を、熱硬化性樹脂の少なくとも１種の初期縮合物の混合物の水溶液又は水性分散液をフレキシブルで平らな基材のおもて面及び／又は裏面上へ、コーティングされていない乾燥した基材を基準として０．１〜９０質量％の範囲内の量で塗付し、引き続き、該初期縮合物を架橋させ、かつ処理された基材を乾燥させることによって、製造する方法において、
該水溶液又は水性分散液が、熱硬化性樹脂の少なくとも１種の初期縮合物９９．９８５〜２０質量％、バイオポリマー、会合性増粘剤及び／又は全合成増粘剤からなる群から選択される高分子増粘剤０．００５〜１０質量％、硬化剤０．０１〜１０質量％、表面活性物質もしくは界面活性剤０〜１０質量％、活性成分及び作用物質０〜１５質量％及び水０〜７５質量％を含有することを特徴とし、該混合物が、ポリアクリラート、ポリメタクリラート、ポリアクリロニトリル、アクリル酸エステルとアクリロニトリルのコポリマー、スチレンとアクリロニトリルのコポリマー、アクリル酸エステルとスチレンとアクリロニトリルのコポリマー、アクリロニトリルとブタジエンとスチレンのコポリマー、ポリウレタン、メラミン−ホルムアルデヒド樹脂、フェノール−ホルムアルデヒド樹脂、尿素−ホルムアルデヒド樹脂、メラミン−尿素−ホルムアルデヒド樹脂、メラミン−尿素−フェノール−ホルムアルデヒド樹脂、尿素−グリオキサール樹脂、又はそれらの混合物の群からの１種以上のバインダーを１０〜７０質量％含有することを特徴とする、研磨面を有するフレキシブルで平らな基材の製造方法。
【請求項１８】
初期縮合物の水溶液で処理された基材が、２０〜２５０℃の範囲内の温度で硬化され、かつ乾燥されることを特徴とする、請求項１から１７までのいずれか１項記載のフレキシブルで平らな基材。
【国際調査報告】
2016514772.tif 000003
2016514772.tif 000004
2016514772.tif 000005
2016514772.tif 000006
2016514772.tif 000007
2016514772.tif 000008